(57)【特許請求の範囲】
【請求項１】
摩擦学的に活性な摩擦部（１０）と、ブレーキシステムの作動手段と協働するようになっている機械的支持部（２０）を有し、少なくとも前記摩擦部（１０）がセラミック・マトリックス材料から作られている、ディスクブレーキ用のブレーキパッドの製造方法であって、
前記セラミック・マトリックス材料が、
少なくとも一つのケイ素タイプのセラミック前駆体と研磨剤として好適な硬い材料の粒子と、潤滑剤として好適な物質の粒子と、金属材料の粒子との混合物を調製する工程と、
プリフォームされたボディを確保するために、前記混合物をホットプレスする工程と、
プリセラミック・バインダーのセラミック化を達成して前記セラミック・マトリックス材料を得るために、前記プリフォームされたボディを熱分解処理する工程とを含む方法によって作られ、
前記混合物が前記ホットプレスする工程中に前記セラミック前駆体の網状化を促進させるのに好適な触媒を含み、前記ホットプレスする工程及び前記熱分解処理する工程が８００℃より低い温度で実施され、
前記ホットプレスする工程が、１２０℃〜１５０℃の温度で実施され、２５０〜５００Ｋｇ／ｃｍ２の圧力で実施される、ディスクブレーキ用のブレーキパッドの製造方法。
【請求項２】
前記熱分解処理する工程が、４００℃〜６００℃の最大温度で実施される、請求項１に記載のディスクブレーキ用のブレーキパッドの製造方法。
【請求項３】
前記機械的支持部（２０）が、前記セラミック・マトリックス材料から作られており、前記摩擦部（１０）と一体のものとして作られている、請求項１又は２に記載のディスクブレーキ用のブレーキパッドの製造方法。
【請求項４】
前記機械的支持部（２０）に組み込まれ、又は、前記機械的支持部（２０）の外側面上に配置される、軽量化穴を備えた補強構成要素を有しており、前記補強構成要素が、前記ホットプレスする工程中のコプレッシング（ｃｏ−ｐｒｅｓｓｉｎｇ）のために、前記機械的支持部（２０）と結合される、請求項３に記載のディスクブレーキ用のブレーキパッドの製造方法。
【請求項５】
前記機械的支持部（２０）が、一つ又はそれ以上の数の軽量化穴（２５，２６）を備えて前記摩擦部（１０）と接合された支持プレート（２１）から構成され、前記一つ又はそれ以上の数の軽量化穴（２５，２６）が、前記摩擦部（１０）と接合されるようになっている前記支持プレート（２１）の部分に形成されている、請求項１又は２に記載のディスクブレーキ用のブレーキパッドの製造方法。
【請求項６】
前記支持プレート（２１）が、内側に空間（２６）を区画している周囲フレーム（２２）と、前記周囲フレーム（２２）の前記空間（２６）を閉塞するのに好適なプレート状構成要素（２３）を含み、前記軽量化穴（２５）が前記空間に連通して形成されている、請求項５に記載のディスクブレーキ用のブレーキパッドの製造方法。
【請求項７】
前記支持プレート（２０）が、金属又は非金属材料から作られている、請求項５又は６に記載のディスクブレーキ用のブレーキパッドの製造方法。
【請求項８】
前記機械的支持部（２０）が、非金属材料から作られて前記摩擦部（１０）と接合される支持プレート（２１）を含んでいる、請求項１又は２に記載のディスクブレーキ用のブレーキパッドの製造方法。
【請求項９】
前記摩擦部（１０）が、前記ホットプレスする工程中、又は前記熱分解処理する工程の後に、コプレッシングによって前記支持プレート（２１）と接合される、請求項５〜８の何れか１項に記載のディスクブレーキ用のブレーキパッドの製造方法。
【請求項１０】
前記混合物が、重量％で、５〜１０％のセラミック前駆体と触媒と、２０〜３０％の研磨剤と、６０％未満の金属材料と、５０％未満の潤滑剤を含んでいる、請求項１〜９の何れか１項に記載のディスクブレーキ用のブレーキパッドの製造方法。
【請求項１１】
前記少なくとも一つのセラミック前駆体が、セスキシロキサン（ｓｅｓｑｕｉｓｉｌｏｘａｎｅｓ）から選択されている、請求項１〜１０の何れか１項に記載のディスクブレーキ用のブレーキパッドの製造方法。
【請求項１２】
前記研磨剤の粒子が、二つの異なった粒径の粉末として存在し、前記二つの異なった粒径の研磨剤粒子が、１μｍ〜６００μｍの平均直径を有しており、該二つの粉末の平均直径の比率が、９〜１１である、請求項１〜１１の何れか１項に記載のディスクブレーキ用のブレーキパッドの製造方法。
【請求項１３】
大きい粒径の研磨剤粒子と小さい粒径の研磨剤粒子との重量比が、０．８〜１．８である、請求項１２に記載のディスクブレーキ用のブレーキパッドの製造方法。
【請求項１４】
グラファイト粉末が、前記混合物の９重量％〜１３重量％の間のパーセンテージで存在している、請求項１〜１３の何れか１項に記載のディスクブレーキ用のブレーキパッドの製造方法。
【発明の詳細な説明】
【技術分野】
【０００１】
本発明は、ブレーキシステム用の、特にディスクブレーキ用のブレーキパッドに関するものである。
【背景技術】
【０００２】
既に知られているように、ブレーキシステム用の、特にディスクブレーキ用のブレーキパッドは、一般に、ブレーキパッドの摩擦学的活性部を構成する摩擦材料層と結合された金属製支持プレートから構成されている。
【０００３】
従来、摩擦材料は、接着剤、又は、ボルト又はリベットの如き機械的固定手段によって、金属プレートに接続されている。
【０００４】
金属プレートは、摩擦材料を機械的に支持する機能を実質的に発揮し、ブレーキの使用中に一般に晒される圧縮応力及び曲げ応力に耐えるのに好適なものである。
【０００５】
プレートは、ブレーキシステムの作動手段（油圧ピストン）と協働してブレーキパッドの移動を可能にさせる。そのプレートに対して、ブレーキパッドガイドピン用の座部及び摩擦材料の摩耗インジケータ用の座部が作られている。
【０００６】
よく知られているように、特に、レースにおいて用いることができ、従って、かなりの応力に晒される高性能自動車（例えば、トップレンジカ―（ｔｏｐ  ｒａｎｇｅ  ｃａｒ）又はモーターバイク））に搭載される、特にブレーキシステム用のブレーキパッドの重量を低減させることがかなり求められている。
【０００７】
この観点から、有機材料から作られた摩擦部を備えたブレーキパッドに限定されるものではあるけれども、支持プレートの構造に取り組んだ試みがなされている。
【０００８】
実際に、有機材料の摩擦部を備えた、ブレーキシステム用ブレーキパッドが知られている。それらブレーキパッドは、カットや開口を形成し又は金属メッシュ部をインサートすることにより軽量化された支持プレートで組立てられている。一例として、特許文献１を参照する。
【０００９】
ある特別の応用のために、支持プレートを備えていないブレーキパッドも存在する。然しながら、それらパッドは、非常に高価で、コンペティション・カーのブレーキシステム用のものであり、作動中の機械的応力に対する適切な耐性を実質的に担保することのできる炭素にて完全に作られている。
【００１０】
公知のように、高性能ブレーキシステム（即ち、レンジ・カーのトップ）用パッドの摩擦部を作るのに、セラミック・マトリックス材料を使用することが益々普及してきている。これは、セラミック・マトリックス摩擦材料が、例えば金属粉末を焼結することにより得られる摩擦材料と比較して、摩擦係数及び耐摩耗性の点で良好な性能を付与するものであるばかりでなく、耐熱性を有するために、ディスクから油圧ブレーキシステムへの熱伝達を低減させるという事実に実質的に起因している。
【００１１】
然しながら、現時点では、上述したセラミック・マトリックス摩擦材料を用いて作られたパッドの重量をかなり低減させることは不可能である。
【００１２】
広く知られているように、今まで用いられているセラミック・マトリックス材料は、特に高い機械的耐性を有していない。一般に、それらセラミック・マトリックス材料は、実際に、脆く、崩壊によって突然故障する。
【００１３】
このことが、支持プレート又は支持構成要素を備えていない、全体的にセラミック・マトリックス材料から成るパッドを作ることを妨げているばかりでなく、軽量化された金属製支持プレートを使用することをも妨げている。
【００１４】
軽量化された支持プレートを用いることは、実際には、パッドの十分な機械的耐性を担保することにはならない。これに加えて、接着剤及び／又は機械的固定手段によってプレートを摩擦材料層に固定させる従来の方法では、摩擦材料と接触する十分な領域をプレートに持たせることが必要とされること付言しなければならない。
【００１５】
上述した機械的耐性の限界は、ポリマー熱分解に基づく製造技術に従って作られたセラミック・マトリックス材料においても見られる。
【００１６】
公知のように、ポリマー熱分解技術は、セラミック・マトリックス材料を作るのに益々広く普及してきている。他の技術と比較して、熱分解技術は、厳格な作業的観点と最終製品の特性との双方から、様々な利点を提供する。
【００１７】
詳述すると、この技術は、シリコン・セラミック前駆体（ｓｉｌｉｃｏｎｉｃ  ｃｅｒａｍｉｃ  ｐｒｅｃｕｒｓｏｒ）（通常、ポリシラン，ポリカルボシラン，ポリシラザン及びポリシロキサンの如き、有機シリコン・ポリマー）と適切なフィラーとの混合物を、８００℃より高い温度の、制御された雰囲気又は不活性雰囲気（例えば、アルゴン流）で、加熱して、有機ポリマー構造から、シリコンオキシカーバイド（ＳｉＯＣ）及び／又はシリコンカーバイド又はシリコンニトライド（ＳｉＣ又はＳｉ３Ｎ４）の組成を有する無機ポリマー構造への移行を達成するプロセスを含んでいる。上述した前駆体は、通常、高いセラミック収率（ｃｅｒａｍｉｃ  ｙｉｅｌｄ）（当初のポリマー重量の５０％より多い量が最終製品中に維持される）を有している。
【００１８】
特に、融解技術と比較して、熱分解技術は、最終製品の形態及び純正並びに低い温度（８００〜１５００℃）での作業の可能性をより良好にコントロールすることを可能にさせる。
【００１９】
セラミック・マトリックスを備えた摩擦材料のポリマー熱分解による製造方法の一例が、特許文献２に記載されている。その摩擦材料は、一つ又はそれ以上の有機セラミック前駆体（カルボシル−シリコン樹脂）と強化ファイバー（例えば、炭素，アルミナ，シリコンニトライド又はシリコンカーバイドのファイバー）とフィラー（例えば、シリコンカーバイド，グラファイト，アルミナ，ムライト，シリカ，酸化チタン，シリコンニトライド又はボロンニトライド）との混合物を初期材料として作られる。その混合物をモールド中で冷却圧縮成形する。次に、セラミック前駆体をポリマー化させ且つグリーンボディを確保するためにモールド自体内で加熱処理を実施する。そして、グリーンボディに対して、８００℃〜１，１００℃の温度の不活性雰囲気中で、熱分解処理を施す。
【００２０】
知られているように、ポリマー熱分解技術でのディスクブレーキ用のパッドの製造においては、セラミック・マトリックス材料の摩擦部は、それ自体一つの構成要素として作られる。熱分解処理の終わりに、摩擦材料を接着又は機械的固定手段（例えば、ボルト又はリベット）によって支持プレートに接合させる前に、摩擦材料に仕上げ処理及びグラインディングを施す。
【００２１】
熱分解のプロセス中に達する（８００℃より高い）温度が、プレートの容認できない変
形を齎すので、摩擦部を金属製支持プレートに事前に直接的に接合させることができなか
った。
【００２２】
溶融技術と同様に、現在の熱分解技術のこの限界は、摩擦材料を熱分解工程の終わりにおいてのみプレートに接続させることが必要であることを意味する。それ故、製造サイクルにおいて、摩擦部を研磨し最終仕上げするための工程に先立って、プレートと摩擦部とを組み立てるための特定の工程を考慮しなければならない。
【００２３】
用いられるセラミック・マトリックス材料の優れた機械的耐性からかけ離れて、支持プレートを（接着又は機械的固定によって）接続する方法には、プレート自体の構造に対する介入を介してパッドの重量を低減させることの可能性を全面的に除外しないとするならば、かなりの限界がある。
【００２４】
セラミック・マトリックス摩擦材料の製造、特にパッド用の摩擦部の製造に適用されるポリマー熱分解の別の限界は、ゆっくりとした加熱速度で処理をすることが必要とされ、これはタイムスケジュール上で好ましくなく、実際に、熱分解処理だけで数十時間を要する。
【００２５】
この点に関して、特許文献２にはプロセスの特定の実施形態が詳細に記載されている。熱分解処理サイクルでは、約２℃／分の速度で、周囲温度から約１５０℃まで加熱する第一の加熱工程と、次に、０．４℃／分の速度で、４００℃まで加熱する第二の加熱工程が想定されている。第三の加熱工程と第四の加熱工程では、夫々、０．１８℃／分の速度で７６０℃まで、０．４６℃／分の速度で８７０℃まで加熱される。次に、製品を約４時間８７０℃に維持してから、約１．２℃／分の速度で周囲温度まで冷却する。この加熱工程は約４８時間の全体的時間を必要とし、冷却工程は約１２時間必要とする。
【００２６】
熱分解処理中に必要とされるゆっくりとした加熱速度が、熱分解中の必然的な材料縮小と揮発性有機物質の放出に起因する微小孔構造の生成とに寄与する熱応力を阻止するには限界があり、最終製品を崩壊させる可能性を持った微細なクラックを生成させることとなる。
【先行技術文献】
【特許文献】
【００２７】
【特許文献１】フランス特許ＦＲ２４４１１００
【特許文献２】米国特許６０６２３５１
【発明の概要】
【００２８】
従って、本発明の目的は、少なくとも摩擦部がセラミック・マトリックス材料で作られているが、重量がかなり低減されているにも拘わらず、機械的耐性を損なうことのない、ブレーキシステム用の、特にディスクブレーキ用のブレーキバッドを提供すことにより、上述した従来技術の欠点を解消することにある。
【００２９】
本発明の別の目的は、完全にセラミック・マトリックス摩擦材料で作られていて、従って、支持プレートを備えず、且つ機械的耐性を損なうことのない、ブレーキシステム用のブレーキパッドを提供することにある。
【００３０】
上述した目的を達成する本発明の技術的特徴及び利点については、純粋に例示的で且つ本発明を何ら限定するものではない本発明の実施形態に関して添付図面を参照して行った以下の説明から明らかになるであろう。
【図面の簡単な説明】
【００３１】
【図１】図１は、本発明の第一の実施形態に従って作成した、セラミック・マトリックス摩擦材料を備えた、ブレーキシステム用ブレーキパッドの斜視図である。
【図１ａ】図１ａは、図１に示した実施形態の変形例に従って作成した、セラミック・マトリックス摩擦材料を備えた、ブレーキシステム用ブレーキパッドの平面図である。
【図１ｂ】図１ｂは、図１ａに示したブレーキパッドのＩＩ−ＩＩ線断面図である。
【図１ｃ】図１ｃは、図１ａに示したブレーキパッドの斜視図である。
【図２】図２は、本発明の第二の実施形態に従って作成した、セラミック・マトリックス摩擦材料を備えた、ブレーキシステム用ブレーキパッドの斜視図である。
【図３】図３は、本発明の別の実施形態を作成するのに用いられる支持構成要素の分解斜視図である。
【図４】図４は、図２に示したブレーキバッドを摩擦学的活性部とは反対側から見た平面図である。
【図５】図５は、図４に示したブレーキパッドのＶ−Ｖ線断面図である。
【図６】図６は、本発明の第一の変形例に係るブレーキパッドを摩擦学的活性部とは反対側から見た平面図である。
【図７】図７は、図６に示したブレーキパッドのＶＩＩ−ＶＩＩ線断面図である。
【図８】図８は、本発明の第二の変形例に係るブレーキパッドを摩擦学的活性部とは反対側から見た平面図である。
【図９】図９は、図８に示したブレーキパッドのＩＸ−ＩＸ線断面図である。
【図１０】図１０は、本発明の第三の変形例に係るブレーキパッドを摩擦学的活性部とは反対側から見た平面図である。
【図１１】図１１は、図１０に示したブレーキパッドのＸＩ−ＸＩ線断面図である。
【図１２】図１２は、本発明による方法の第一の実施形態を示した線図である。
【図１３】図１３は、本発明による方法の第二の実施形態を示した線図である。
【図１４】図１４は、本発明による方法の第三の実施形態を示した線図である。
【図１５】図１５は、熱分解処理を施した時の特に最大温度が相違した三つのセラミック・マトリックス摩擦材料（そのうちの二つは、本発明による摩擦材料）に関する、ブレーキ付加回数に応じた摩擦係数の傾向を示した図である。
【図１６】図１６は、本発明による方法の特定の実施形態に従って作成したセラミック・マトリックス摩擦材料に関する、ブレーキ付加回数に応じた摩擦係数の傾向を示した図である。
【発明を実施するための形態】
【００３２】
本発明は、ブレーキシステム用の、特に、ディスクブレーキ用のブレーキパッドに関するもので、このブレーキパッドは、少なくとも摩擦部において、機械的耐性を損なうことなくブレーキパッドの全重量を低減させるという目的で機械的支持部に介在することを許容するような機械的耐性特性を有する特殊なセラミック・マトリックス材料で作られている。
【００３３】
以下に詳述することから分かるように、本発明によるセラミック・マトリックス摩擦材料の機械的耐性特性が、本発明によるブレーキパッドを様々な実施形態として具体化することを可能にし、先ず、全体として上記材料から作られ、従って、金属製支持構成要素を備えていないブレーキパッドを想定することができ、また、上述したセラミック・マトリックス摩擦材料の摩擦部と軽量化された支持プレートにて作られた機械的支持部とを備えたブレーキパッドと、それらの中間的な実施形態を想定することができる。
【００３４】
添付図面においては、本発明によるブレーキパッドは全体として参照符号１で示され、他方、摩擦部と機械的支持部は、夫々、参照符号１０、参照符号２０で示されている。
【００３５】
「摩擦部」１０とは、ブレーキパッド１の実用寿命を通して摩擦学的に活性であるブレーキパッド１の部分、従って、使用中に次第に摩耗する部分を意味する。
【００３６】
「機械的支持部」２０とは、ブレーキシステムの作動手段（図示せず）と協働してブレーキパッド１の移動を許容すると共に、制動力をブレーキシステム（例えば、ディスクブレーキのキャリパー本体）に伝達するブレーキパッド１の部分を意味する。従って、支持部２０は、ブレーキシステムの働きに一般的に関係する機械的応力に主として耐える部分である。
【００３７】
特に図１及び２に示されているように、支持部２０に関して、ブレーキパッドガイドピン用の座部４０と摩擦部１０の摩耗インジケータ用の座部５０を形成することができる。
【００３８】
以下に詳細に要約されるように、本発明によってブレーキパッド１の少なくとも摩擦部１０を構成しているセラミック・マトリックス材料は、耐圧縮性と弾性モジュールの点において優れた機械的耐性特性を有しているのみならず、様々な形態に形成することができ、複合セラミック材料（ＣＣＭ）で構成されたブレーキディスクとねずみ鋳鉄で構成されたブレーキディスクの双方と摩擦学的に協働するのに好適で、耐摩耗性，摩擦及びランニング・イン（ｒｕｎｎｉｎｇ−ｉｎ）（最適な作動状態を達成するために費やされる時間として理解される）の点において優れた性能を発揮する。
【００３９】
特に、摩擦の点に係る性能に関して、従来の材料と比較して、将来の安定性に関連する摩擦係数の平均値が増加することが指摘される。更に、制動の始めにおける摩擦係数値が、所望の作動範囲内に在ることも指摘される。
【００４０】
本発明によれば、ブレーキパッド２０の少なくとも摩擦部１０を構成しているセラミック・マトリックス材料は、後述の作業工程より成る方法によって得られる。
【００４１】
ａ）少なくとも一つのケイ素タイプのセラミック前駆体と研磨剤として好適な硬い材料の粒子と潤滑剤として好適な物質の粒体と金属材料の粒体との混合物を調製する工程と、
ｂ）混合物をホットプレスしてプリフォームされたボディ（グリーンボディ）を確保する工程と、
ｃ）プリセラミック・バインダーのセラミック化を達成してセラミック・マトリックス材料を得るために、プリフォームされたボディを熱分解処理する工程。
【００４２】
本発明を特徴付ける特色によれば、混合物は、ホットプレス工程中にセラミック前駆体の網状化を利するのに好適な触媒を含んでいる。
【００４３】
セラミック前駆体の網状化反応（加水分解及びポリマー鎖における縮合の反応）のための初期混合物中の好適な触媒は、プレス工程の完了時にセラミック前駆体の非常に高い細網化が既に達成されることを許容し、従って、プリフォームされたボディ（グリーンボディ）内における広く枝分かれしたポリマー構造の生成を許容する。
【００４４】
前駆体の高い網状化は一連の利点を有している。
【００４５】
ホットプレスの終わりに得られるプリフォームされたボディ（即ち、グリーンボディ）は、後続の作業処理工程の簡略化で、巧みに取り扱うのを容易にさせるような機械的耐性特性を有する。
【００４６】
プレス工程中に生成された広い枝分かれされたポリマー構造は、熱分解工程中にセラミック前駆体分子を「維持」する効果を有して、それらの揮発性を低下させ、従って、セラミック収率を増大させる。
【００４７】
この広く枝分かれした構造は、少なくとも部分的に、初期混合物（研磨剤，潤滑剤及び金属）中に存在する添加物の粒子を有し、それ故、これら粒子は、以下に要約するように、性能（摩擦係数の絶対値及び安定性）と耐摩耗性との双方における利点を備えて、構造自体に組み込まれている。
【００４８】
広く枝分かれしたポリマー構造は、熱分解プロセスによって齎される化学的−物理的変換に追従して修正されるが、セラミック・マトリックス材料中に維持されて、最終的なセラミック・マトリックス材料も特に耐摩耗性，弾性モジュールに対する耐性及び圧縮性に対する耐性に関する機械的耐性の良好な特性を有する。
【００４９】
本発明を特徴付ける別の特色によれば、熱分解プロセスは、８００℃より低い温度で実施される。
【００５０】
広く枝分かれしたポリマー構造がプリフォームされたボディ（グリーンボディ）に与える良好な機械的特性は、熱分解プロセスの進行の程度（温度及び回数）を必要に応じて適合させることができることを意味する。これは、同様に、最終的なセラミック・マトリックス材料におけるセラミック化プロセスの程度を最終的なセラミック・マトリックス材料の性能特性の作用において画策することができることを意味する。
【００５１】
以下に要約するように、８００℃よりも低い温度（特に、４００℃と６００℃との間）での熱分解が、意外にも、摩擦材料性能を極めて向上させる結果を齎すことが分かった。
【００５２】
図１５に示したグラフは、三つの異なったディスクブレーキパッドに関して実施した制動試験の結果（制動動作の回数の対応した摩擦係数）を示している。曲線（ａ）と曲線（ｂ）は、夫々、５００℃と７００℃の最高熱分解温度で作られた、本発明による二つのブレーキパッドの制動試験の結果に関するものである。曲線（ｃ）は、９００℃の最高熱分解温度で作られた、従来のブレーキパッドの制動試験の結果に関するものである。
【００５３】
これらグラフを比較すると、本発明に従って作られたブレーキパッドにおける摩擦係数が増加していることが分かる。４００℃と６００℃との間の熱分解温度で作られたブレーキパッドにおいては更に増加しているものと断言される。
【００５４】
耐摩耗性について言えば、試験は、平均して、本発明に従って作られたブレーキパッドが約０．００５ｍｍ／制動動作の平均摩耗値であるのに対し、（８００℃より高い熱分解温度で作られた）従来のブレーキパッドが約０．０１５ｍｍ／制動動作の平均摩耗値を示し、本発明に従って作られたブレーキパッドがより大きな耐摩耗性を有していることを示している。
【００５５】
以下に要約するように、（本発明に従って）８００℃より低い温度、特に、４００℃と６００℃との間の温度で熱分解を実施することにより、金属の混合物を支持要素（例えば、軽量化された金属プレート）と共にコプレス（ｃｏ−ｐｒｅｓｓ）することが可能となる。（金属であるが、低い熱伝導率を備えた酸化物に基づく複合体の如き非金属であってもよい）支持プレートは、実際に、容認できない熱変形を受けることなく、熱分解プロセスから齎される熱応力に耐えることができる。
【００５６】
従って、作業的に言って、支持プレートをプリフォームされたボディと直接的に、従って、摩擦材料の製造工程中におけるセラミック・マトリックス材料と直接的に接合させることが可能である。こうして、製造プロセスにおいて、摩擦部と支持構成要素のための特別な最終組立工程を考慮することが最早必要なくなる。従って、後続の仕上げ及び機械的固定手段の適用の作業がし易い、摩擦材料とプレートとのユニットが得られる。
【００５７】
以下に要約したことを予想すると、一つ又はそれ以上の数の軽量化穴で、混合物を直接的に支持要素にコプレッシング（ｃｏ−ｐｒｅｓｓｉｎｇ）することにより、セラミック・マトリックス材料が支持要素自体と緊密に接続されたユニットが作られる。コプレッシングの工程中に、未だ流体である混合物が軽量化穴に入り込んで、特に図５，７及び９から理解できるように、セラミック・マトリックス材料と支持要素との間に相互的なグリップ関係を作り出す。
【００５８】
本発明によるブレーキパッド１の幾つかの実施形態について詳細に後述する。その後で、セラミック・マトリックス材料の製造方法について説明する。
【００５９】
図１に示した本発明の第一の実施形態によれば、ブレーキパッド１は、全体として、上述したセラミック・マトリックス材料から作られている。摩擦部分１０のみならず、機械的支持部２０もこの材料から作られている。
【００６０】
従来の金属支持プレートを除くことによって、ブレーキパッドの全重量がかなり減少される。本発明によるセラミック・マトリックス材料は、約３ｋｇ／ｄｍ３の比重量を有し、他方、（支持プレートのために一般的に用いられる）鋼は、約７．８ｋｇ／ｄｍ３の比重量を有している。寸法は等しく、本発明によるブレーキパッドは、公知のセラミック・マトリックス材料における典型的な鋼プレートと摩擦部とを備えたブレーキパッドよりも１／３少ない重量を有している。
【００６１】
これに関して、プレス工程の終わりに（従って、熱分解プロセスの前に）、プリフォームされた材料が、例えば、ブレーキパッドの鋭い縁の如き、良好な細部を達成することを可能にさせる優れた密度を既に有していることが指摘される。
【００６２】
機械的支持部２０は、好ましくは、適切なモールドを用いて、摩擦部１０と一体のものとして形成される。図１２は、一体のものとしてブレーキパッド１を製造するための工程を示した線図である。
【００６３】
これに代えて、二つの部分、即ち、摩擦部１０及び機械的支持部２０を個別に製造し、その後、例えば、接着及び／又は機械的固定要素による、特別な組立工程で接合させることができる。
【００６４】
図１ａ，１ｂ及び１ｃに図示されている特別の実施形態において想定されているように、上述したセラミック・マトリックス材料から全体として作られたブレーキパッド１は、機械的支持部材に対応して、摩擦材料の浸透を許容する少なくとも一つのオープン構造補強要素を備えていてもよい。
【００６５】
兎も角、オープン構造補強要素をインサートすることにより、典型的なプレートを使用する場合に比較して、ブレーキパッドの重量を低減させると共に、他方、ブレーキパッド自体の機械的耐性に大いに寄与する。
【００６６】
その補強要素は、（図１ｃに示されているように）機械的支持部の平面全体をカバーしていてもよいし、また、その一部分、例えば、摩擦部の平面をカバーしていてもよい。
【００６７】
支持構成要素は、例えば、軽量化穴を備えた、例えば、網状構造のプレート状体であってもよい。支持構成要素の材料としては、プレス工程及び熱分解工程中に熱応力に晒された時に、殆ど変形することがなくてそれの形状及び構造を維持することのできる、例えば、低い熱伝導率を備えた酸化物に基づいた複合体のような非金属材料を用いることができるが、好ましくは、金属（例えば、鋼）である。
【００６８】
支持構成要素は、機械的支持部内に組み込んでもよく、また、（図１ｃに示したように）機械的支持部の外側面上に設けてもよく、また、ブレーキシステムの作動手段が向かう機械的支持部の面上に設けてもよい。
【００６９】
好ましくは、上述した補強要素は、ホットプレス工程におけるコプレスを介して機械的支持部と接続される。
【００７０】
図２に示した本発明の第二の実施形態によれば、ブレーキパッド１の摩擦部１０のみが、上述したセラミック・マトリックス摩擦材料から作られ、他方、機械的支持部２０は、一つ又はそれ以上の数の軽量化穴２５又は２６を備えて摩擦部１０と接合された支持プレート２１から構成されている。
【００７１】
好ましくは、軽量化穴２５は、摩擦部１０と接続される、支持プレート２１の部分に形成されている。
【００７２】
好ましくは、支持プレート２１は、例えば、鋼の如き金属で形成されている。この場合においては、上述した本発明の第一の実施形態に関しては、若干の重量低減が見られるが、プレートを構成している材料の量の低減のみに関連させる限りにおいては従来技術のものと比較してかなり重量が低減されている。
【００７３】
有益なことに、セラミック・マトリックス材料が４００℃と６００℃との間の温度の熱分解プロセスで製造することができるという事実に起因して、例えば、低熱伝導性酸化物に基づく複合体の如き非金属材料から成る支持プレート２１を用いることができ、そのような酸化物は、鋼よりも小さい比重量を有し、プレス及び熱分解プロセスの熱応力に晒された時に左程変形することなく、形態及び構造を維持する。
【００７４】
この場合に、プレート材料の量の低減のみならず、従来用いられている鋼よりも小さい比重量を備えた材料を使用することに起因して、重量が低減されることを更に断言することができる。
【００７５】
特に図３〜図９に示した、本発明の好ましい実施形態によれば、支持プレート２０は、内部空間２６を区画している周囲フレーム２２と、該フレーム２２と接続させることにより上記内部空間２６を閉塞するのに好適で、内部空間２６に連通した軽量化穴２５を備えたプレート状要素２３とを有している。
【００７６】
より詳述すると、特に図３に示されているように、周囲フレーム２２は、ブレーキバッドの伸長方向に沿って伸びて互いに対向位置する第一の側部３１と第二の側部３２とを有している。フレーム２２は、第一及び第二の側部３１，３２の両端部に二つの連結部３３を接続させることにより完成されている。
【００７７】
有益なことに、第一の側部３１には、摩耗部１０の摩耗インジケータ用の座部５０に加えて、ブレーキパッドガイドピン用の座部４０が形成されている。
【００７８】
好ましくは、二つの連結部３３は、上記プレート状要素２３用の座部として機能する、側部３１，３１に対して低い領域を区画するように側部３１，３２よりも薄く形成されている。
【００７９】
好ましくは、支持プレート２１の重量を低減させるためにプレート状要素２３に形成された軽量化穴２５は、プレート状要素の表面全体に亘って均質に分布されている。
【００８０】
より詳述すると、プレート状要素２３は、パンチで形成された軽量化穴を備えた金属シート、または、金属メッシュから成るものであってもよい。
【００８１】
フレーム２２とプレート状要素２３は、溶接，接着、機械的固定手段、または、連結によって簡単に接合させることができる。
【００８２】
好ましくは、図５，７及び９から分かるように、プレート状構成要素２３は、ブレーキシステムに直接的に作用するブレーキパッド１の面であって摩擦学的活性面と反対側の面に対応する連続した面をフレーム２２に区画するようにフレーム２２と結合される。
【００８３】
この目的のために、図３に示されているように、プレート状要素２３は、プレート状要素２３の主平面位置に対して段違いにずれて形成され且つフレーム２２の連結部３３に区画された低い領域内に当接される二つのサイド支持ウイング３４を有している。
【００８４】
有益なことには、支持プレート２０に、ブレーキシステムの作動手段が支えられるポイントに対応して複数の補剛要素２４を設けることができる。
【００８５】
より詳述すると、図６及び８に示されているように、これら補剛要素２４は、プレート状要素２３の軽量化穴が存在しない領域に対応させてプレート状要素２３に接続された環状要素であってもよい。
【００８６】
複数の補剛要素２４は、図６及び７に示されている実施形態において提案されているように、夫々別個のものであっても、または、図８及び図９に示されている実施形態において提案されているように、互いに接続されて連続した構造を構成するものであってもよい。
【００８７】
好ましくは、支持プレート２１は、図１３の線図に示されているように、ホットプレス工程中に、混合物とコプレスさせられる。こうして、未だ流体のままである混合物は、軽量化穴を浸透して、支持プレートの形態を呈し、緊密な接触を作り出す。
【００８８】
特に図４，６及び８において見られるように、摩擦部２０は、軽量化穴２５を備えた、プレートの領域をカバーするように形成されている。
【００８９】
それにも拘わらず、ブレーキパッドの形態に従って、摩擦部２０の輪郭が破線で図示されている図４，６及び８の実施形態におけるように、少なくとも部分的に、（構造的理由のために）軽量化穴が提案されていない領域をカバーするように伸びたセラミック・マトリックス材料の摩擦部を提案することができる。
【００９０】
特に図１０及び１１に示された第三の実施形態によれば、支持プレート２０は上述した周囲フレーム２２のみから構成されている。フレーム２２によって区画された空間２６は、（特に図１１において理解されるように）セラミック・マトリックス材料が充填される単一の軽量化穴である。
【００９１】
好ましくは、軽量化穴２５は、少なくとも５ｍｍ２、より好ましくは１０ｍｍ２の領域を有している。一つだけの穴２６が提案される場合（補強プレートが周囲フレームのみから成る場合）には、穴の領域は、セラミック・マトリックス材料から作られた摩擦部の伸びに匹敵している。
【００９２】
図１ｃ，３，４，６及び８においては、軽量化穴２５は、正方形又は長斜方形の形状を有している。然しながら、それら穴２５は、長方形，円形，楕円形又は不規則な形状の如き別の形状を有していてもよい。
【００９３】
本発明の特定の実施形態によれば、セラミック・マトリックス材料から成る摩擦部１０は、図１４の線図において示したように接着又は固定手段によって特別の組立工程において支持プレート２１に接続される実質的に要素として形成することができる。
【００９４】
有益なことに、上記した第一の実施形態と第二の実施形態との間の中間的な実施形態を提案することができ、その実施形態においては、機械的支持部が、接合されて単一の本体を構成している支持プレートとセラミック・マトリックス材料とから形成されている。
【００９５】
本発明による、ブレーキパッド１のセラミックス・マトリックス材料の製造方法について詳細に後述する。
【００９６】
上述したように、最も一般的な適用形態においては、本発明に方法は、基本的な成分を混合する少なくとも一つの工程と、混合物をホットプレスする第二の工程と、プリフォームされたボディ（モールドされたボディ）を熱分解する第三の工程を含んでいる。
【００９７】
セラミック・マトリックス材料の基本的な成分を混合する工程は、好ましくは、水平ブレードミキサーにおいて実施される。然しながら、混合される成分の特性及び量に従って、別のタイプのミキサーで実施することができる。
【００９８】
本発明に係る方法の好ましい実施形態によれば、様々な成分を混合する工程は、二つのステージにおいて実施される。
【００９９】
第一のステージにおいては、ポリマーセラミック前駆体が、別の成分が存在しない状態で、適切な触媒と混合される（網状化反応）。こうして、触媒分布、従って、（プレス工程が完了した時に）材料の全体を通して拡がった前駆体の網状化の点において、より均質な混合物が得られる。
【０１００】
この第一の混合ステージは、適切な混合を確実にするのに十分な時間、好ましくは１分と３分の間、実施するのが有益である。
【０１０１】
第二の混合ステージにおいては、研磨剤，潤滑剤及び金属材料等のその他の全ての成分が前駆体と触媒との混合物に付加される。
【０１０２】
この第二の混合ステージは、適切な混合を確実にするのに十分な時間、好ましくは３分と５分の間、実施するのが有益である。
【０１０３】
ホットプレス工程は、好ましくは、鋼モールドに関する圧縮での縦プレス作業で実施される。
【０１０４】
好ましくは、セラミック・マトリックス材料を製造する工程中に摩擦部材を金属支持部材（例えば、ディスクブレーキパッド支持プレート）に直接的に接合させる場合には、モールドは、貫通穴と、セラミック・マトリックス材料から作られたボディ（例えば、ブレーキパッドの摩擦部）に与えられる形状に対応した周囲部をプレート（又は、マトリックス）であるべきである。プレート−マトリックスは、一つ、二つ又はそれ以上の数の穴を備えていてもよい。
【０１０５】
作業は、プレスに設けられたパンチのヘッドを用いて、貫通穴の一端（好ましくは、プレスにおけるプレート−マトリックスの水平方位に対して低い端）をブロックすることから開始される。そして、（ローディングチャンバーを区画している穴が混合物で満たされる。次に、上端を、ブレーキパッドの適用の作用で適切に選択された形状及び厚みの金属プレートで閉塞する。プレートが適所に適切にロックされた状態で、パンチを駆動させることによりプレスが開示される。モールド内の温度は、モールド自体に挿入された熱電対で測定される。
【０１０６】
上述したプレス及びモールド以外のプレス及びモールドを採用することができる。
【０１０７】
上述した内容と共に、又は、それらとは個別に、ホットプレス工程中に、モールド中の材料に対して及ぼされる圧力は、好ましくは、２５０Ｋｇ／ｃｍ２と５００Ｋｇ／ｃｍ２の間にすべきである。
【０１０８】
上記特定した範囲内の圧力を付加することにより、耐摩耗性，摩擦及びランニング−イン（最適な機能状態を達成するために要する時間として判断される）の点において最終的なセラミック・マトリックス材料の性能に関する有益な効果を発揮するものであることが、意外にも分かった。
【０１０９】
プレス工程中に上記特定した圧力を適用することに関連する性能の向上は、熱分解プロセス作業条件とは独立に銘記された。
【０１１０】
８００℃より低い温度（及び、特に４００℃と６００℃との間の温度）での熱分解プロセスと２５０Ｋｇ／ｃｍ２と５００Ｋｇ／ｃｍ２との間のプレス圧力の付加とを組み合わせることを通して、最終的なセラミック・マトリックス材料の性能に関して、改善された相乗効果も銘記された。
【０１１１】
２５０Ｋｇ／ｃｍ２と５００Ｋｇ／ｃｍ２との間のプレス圧力の付加と共に、または、それとは個別に、プレス工程は、セラミック前駆体の流体化と、混合物の前駆体とその他の成分との間の緊密な接触と接合とを促進させるような粘度値の達成を許容するための１２０℃と１５０℃との間の温度で実施するのが好ましい。
【０１１２】
上述したことと共に、または、個別に、プレス工程は、圧力の付加と解放との交互のサイクルで、実施するのが好ましい。
【０１１３】
本発明に係る方法の特別な実施形態によれば、プレス工程は、圧力の付加と解放の三回の連続したサイクルを想定し、各サイクルは約３０秒（圧力の適用が１５秒、圧力の解放が１５秒）継続される。次に、約９０〜２１０秒間、圧力を連続的に付加する最終工程を実施する。全体的なプレス工程には、３分〜５分の間時間を必要とする。プレスの回数と温度とにより、よく流体化されたセラミック前駆体がモールドの全ての部分及び様々な混合物成分の粒子の間に均一に広がることを可能にさせる。
【０１１４】
特に好ましい方法によれば、支持プレートを、前駆体と触媒とフィラーとの混合物とコプレスさせてから、プリフォームされたボディと共に熱分解させる。
【０１１５】
８００℃より低い温度、特に４００℃と６００℃との間の温度で（本発明により）熱分解を実施することにより、作業を都合よく且つ適切にさせる。実際に、金属支持プレートは、容認できないような熱変形をすることなく、熱分解プロセスに起因する熱応力に耐えることができる。
【０１１６】
従って、本発明に係る方法により、摩擦材料の製造工程中に、支持プレートをグリーンボディに、従って、セラミック・マトリックス材料に直接的に結合させることができる。摩擦材料の製造工程が終了した時に、仕上げと機械的固定と実施する後続の作業プロセスをし易くする、摩擦材料とプレートとの組立体が得られる。
【０１１７】
上述したように、本発明の特徴は、８００℃より低い温度で熱分解プロセスを実施する
ことにある。
【０１１８】
摩擦材料の性能を向上させるという点における最良の結果が、４００℃と６００℃との間の最大温度に達するように熱分解プロセスを実施することにより得られることが分かった。
【０１１９】
有益なことに、熱分解プロセスは、最大温度で、３時間と５時間との間の時間、好ましくは４時間行うことを想定して実施される。
【０１２０】
熱分解プロセス中において、プリフォームされたボディ（グリーンボディ）を周囲温度から最大温度まで加熱する速度は、好ましくは、４℃／分と６℃／分の間、更に好ましくは、５℃／分とすべきである。
【０１２１】
熱分解プロセスは、好ましくは、等温炉において実施すべきである。
【０１２２】
有益なことに、セラミック化プロセスを変化させてしまう酸化現象を回避するという目的で、熱分解は不活性雰囲気中で実施される。
【０１２３】
セラミック・マトリックス材料中において（一般式ＳｉＯｘＣｙである）オキシ炭化ケイ素の形成が好ましい場合には、不活性雰囲気は、好ましくは、アルゴン流又は窒素流によって作り出すべきである。
【０１２４】
セラミック・マトリックス材料中において（一般式ＳｉＯｘＮｙである）オキシ窒化ケイ素の形成が望まれる場合には、例えば、アンモニア流の如き別の雰囲気を採用することができる。
【０１２５】
図１に示した本発明の実施形態によれば、支持プレートは、既に作成された摩擦材料に接合される。熱分解プロセスが終了した時に、セラミック・マトリックス材料のプリフォームされたボディを厚み研磨し、それに代えて、又は、それに加えて、該セラミック・マトリックスボディを表面仕上げしてもよい。
【０１２６】
これら工程の実質的な目的は、ディスクブレーキパッドを作成するために、セラミック・マトリックス材料ボディを想定される公差に従って後に支持要素（例えば、金属支持プレート）と接合させることができるように、セラミック・マトリックス材料を調製することにある。
【０１２７】
本発明による方法は、上記研磨工程及び／又は上記表面仕上げ工程を完了した時に、摩擦部品をボルト，リベット又は接着剤の如き好適な固定手段によって金属支持プレートに組み付ける工程を含んでいてもよい。
【０１２８】
表面仕上げ工程は、摩擦部品と支持プレートとの組合せ工程の後に実施するのが有益である。
【０１２９】
（既に上述し、図２に示した）本発明の特に好ましい実施形態によれば、摩擦部品を支持する要素は、摩擦材料を製造する工程中に、摩擦部品に直接的に接合される。
【０１３０】
熱分解工程が終了した時に、セラミック・マトリックス材料のプリフォームされたボディを厚み研磨し、それに代えて、又は、それに加えて、プレートの露出し且つカバーされていない部分上の該セラミック・マトリックスボディを表面再仕上げしてもよい。
【０１３１】
本発明の一般的な実施形態によれば、プレスされる混合物は、次の（混合物に関する重量％で示されている）成分にて構成されている。５重量％と１０重量％との間のセラミック前駆体と触媒，２０重量％と３０重量％との間の研磨剤，６０重量％以下の金属材料及び５０重量％以下の潤滑剤。
【０１３２】
上述したように、セラミック・ポリマー前駆体は、シリコンタイプのものであり、特に一般式［−Ｒ１．．．２，Ｓｉ（Ｃ，Ｎ，Ｂ，Ｏ）０．５．．．１．５−］ｎを有するポリシラン（ｐｏｌｙｓｉｌａｎｅｓ）、ポリカルボシラン（ｐｏｌｙｃａｒｂｏｓｉｌａｎｅｓ）、ポリシラザン（ｐｏｌｙｓｉｌａｚａｎｅｓ）及びポリシロキサン（ｐｏｌｙｓｉｌｏｘａｎｅｓ）を含む群から選択することができる。
【０１３３】
好ましくは、前駆体は、置換官能基とポリマーの分岐度とは無関係に、一般式［−ＲＳｉＯ１．５−］ｎ（式中、Ｒは、水素または有機官能基（アルキル基、アクリル基等）を示す。）を有するポリシロキサンから選択すべきである。
【０１３４】
更に好ましくは、前駆体は、セスキシロキサン（ｓｅｓｑｕｉｓｉｌｏｘａｎｅｓ）、特にポリメチルセスキシロキサン（ｐｏｌｙｍｅｔｈｙｌ−ｓｅｓｑｕｉｓｉｌｏｚａｎｅｓ）から選択すべきである。
【０１３５】
二つ以上の異なった有機前駆体の混合物を採用してもよい。
【０１３６】
混合物中のセラミック前駆体の重量パーセントは、６％〜９％であるのが有益である。
【０１３７】
好ましくは、触媒は、亜鉛，銅，アルミニウム，鉄，ジルコニウム，バナジウム，クロム，マンガン，コバルト，ニッケル及びチタンを含む群から選択される金属を有する有機配位化合物から選択すべきである。
【０１３８】
好都合には、触媒は、アセトナート，ベータ−ジケトナート（ｂｅｔａ−ｄｉｋｅｔｏｎａｔｅ）及びカルボキシラートから選択される。特に好ましい触媒は、亜鉛またはジルコニウムアセチルアセトナートである。
【０１３９】
好都合には、触媒は、セラミック前駆体に関して化学量論的パーセンテージで、好ましくは、０．１５％〜０．３％のパーセンテージで存在する。
【０１４０】
好ましくは、使用されるセラミック前駆体及び触媒は、粉末状であるべきである。然しながら、流体の如き、別の形態の成分も使用することができる。
【０１４１】
好ましくは、研磨剤は炭化ケイ素から成る。然しながら、研磨剤として機能するような硬度特性を有する別の材料、例えば、炭化ホウ素，ケイ素，ジルコン，酸化ジルコニウム（ジルコニア），ペリクレース，コランダム及びスピネルを使用することもできる。
【０１４２】
研磨剤についての説明を簡略にするために、以下の説明においては、研磨剤としての炭化ケイ素のみについて言及するが、これは、研磨剤が炭化ケイ素に限定されるものと看做すべきではない。実際に、炭化ケイ素に関する情報は、上述したようなその他の研磨剤まで広げられるべきである。
【０１４３】
炭化ケイ素は、二つの異なった粒径の粉末状であるのが有益である。
【０１４４】
二つの粉末の平均直径の比率は、９〜１１、好ましくは、１０である。
【０１４５】
粉末の平均直径は、粒径分布曲線のｄ５０に相当する値を意味する。以下の説明では、ＦＥＰＡ（Ｅｕｒｏｐｅａｎ  Ｆｅｄｅｒａｔｉｏｎ  ｏｆ  Ａｂｒａｓｉｖｅｓ  Ｍａｎｕｆａｃｔｕｒｅｒｓ）によって採用されている粉末の定義について言及する。
【０１４６】
炭化ケイ素粉末の異なった粒径は、適合するサイズに作成された研磨剤が混合物の残り全ての成分に提供し得ることを意味する。最も細かい粉末は、微細潤滑剤及びセラミック前駆体（バインダ樹脂）と混ざるが、より大きい粒子粉末は、より大きいサイズに作製された金属粒子と混ざる。このことは、材料の圧密に好都合である。
【０１４７】
より微細な粉末は残りの材料と混ざって均質になる傾向にあるが、より大きな粒子粉末は混合物の他の成分から「分離した」ままであることが更に認められる。
【０１４８】
そのため、二つの異なった粒径によって、最終摩擦材料の性能に有利になるように、異なるエネルギーレベルで作用する研磨剤が生じることが理解され得る。より小さい粒径の研磨剤が摩耗する時には、より大きな粒径の研磨剤の「クランブリング（ｃｒｕｍｂｌｉｎｇ）」が進行する。これにより、より小さい粒径の研磨剤が平均して絶えず存在することとなる。
【０１４９】
好ましくは、二つの異なる粒径の炭化ケイ素粉末は、１μｍ〜６００μｍの平均直径を有しているべきである。
【０１５０】
本発明の一般的に適用可能な実施形態によれば、粒径が大きい炭化ケイ素粉末と粒径が小さい炭化ケイ素粉末との間の重量比は、０．８〜１．８である。
【０１５１】
以下に要約されるように、セラミック・マトリックス摩擦材料が、複合セラミック材料のディスクブレーキと摩擦学的に協働することが要求される場合には、粒径が大きい炭化ケイ素粉末と粒径が小さい炭化ケイ素粉末との間の重量比は、０．８〜１．２、好ましくは１とすべきである。
【０１５２】
セラミック・マトリックス摩擦材料が、ねずみ鋳鉄のディスクブレーキと摩擦学的に協働することが要求される場合には、粒径が大きい炭化ケイ素粉末と粒径が小さい炭化ケイ素粉末との間の重量比は、１．２〜１．８、好ましくは１．５にすべきである。
【０１５３】
本発明の好ましい適用可能な実施形態によれば、金属粒子は、鉄及び／又は鉄合金の粒子を含んでいる。
【０１５４】
鉄及び／又は鉄合金の粒子に代わる、又は、鉄及び／又は鉄合金の粒子に加えられる金属粒子は、銅及び／又は真鍮の粒子を含んでいるのが有益である。
【０１５５】
好ましくは、銅及び真鍮の粒子は、個別に又は混合されて、混合物の重量の２０％より少ないパーセンテージで存在する。
【０１５６】
「粒子」という用語は、粉末と繊維との双方の形態の材料の部分を含むことを意図する。
【０１５７】
鉄材料の粒子に関しては、スチールウールが特に好ましい。
【０１５８】
好ましくは、粉末状の金属粒子（鉄，鉄合金，銅及び／又は真鍮）は３００μｍ未満の平均直径を有するものにすべきであるのに対し、繊維状の金属粒子（鉄，鉄合金，銅及び／又は真鍮）は１００μｍ未満の平均直径及び１ｍｍ未満の長さを有するものにすべきである。
【０１５９】
本発明の好ましい実施可能な形態によれば、潤滑剤は粉末状のグラファイトを含んでいる。
【０１６０】
好都合には、粉末状グラファイトに代えて、又は、粉末状グラファイトに加えて、潤滑剤は、粉末コークス，流化スズ及び／又はスズを含んでいてもよい。
【０１６１】
好ましくは、グラファイトのパーセンテージは、混合物の重量の９％〜１３％にすべきであるが、（存在させる場合には）粉末コークス、流化スズ、スズは、混合物に関して、夫々、３５％未満、１０％未満、５％未満の重量を有するようにすべきである。
【０１６２】
好都合には、後述の実施例において要約されるように、グラファイト粉末と組み合わせた粉末コークス，流化スズ及び／又はスズを使用することにより、グラファイトの含有量を減らして、グラファイトを上記した範囲の下限値に向かわせることができる。
【０１６３】
好都合には、グラファイト及び／又はコークス粉末は、２００μｍ〜８００μｍの平均直径を有するが、硫化スズ及び／又はスズ粉末は１００μｍの平均直径を有している。
【０１６４】
上述したように、本発明の方法によって製造されるセラミック・マトリックス摩擦材料は、複合セラミック材料（ＣＣＭ）又はねずみ鋳鉄のディスクブレーキと摩擦学的に協働して、摩擦係数安定性および耐摩耗性の値の点で最適な性能を担保するブレーキパッドを製造するのに用いることができる。
【０１６５】
本発明によるセラミック・マトリックス材料がねずみ鋳鉄のディスクと協働することが必要とされる場合には、プレスされる混合物は、以下の（混合物に関する重量パーセンテージで示された）一般的な組成を有しているべきである。５％〜１０％のセラミック前駆体及び触媒，２０％〜３０％の研磨剤，２５％〜６０％の金属材料，１０％〜５０％の潤滑剤。
【０１６６】
より詳述すると、本発明の具体的な実施形態によれば、大きい粒径の炭化ケイ素粉末と小さい粒径の粉末との間の重量比は、１．２〜１．８、好ましくは１．５である。
【０１６７】
粒子サイズが大きい粉末炭化ケイ素（ＳｉＣ）は混合物の重量の１２％〜１８％のパーセンテージで存在し、他方、より微細なＳｉＣのパーセンテージは混合物の重量の６％〜１２％である。
【０１６８】
金属粒子は、混合物の重量の５％〜２０％の粉末鉄，混合物の重量の５％〜３０％のスチールウール及び（存在する場合には）混合物の重量の２０％未満のパーセンテージの銅及び／又は真鍮粉末及び／又は繊維を含んでいる。
【０１６９】
鉄及び／又は鉄合金の粒子（粉末及び繊維）全体は、混合物の重量の５％〜６０％の重量である。
【０１７０】
好ましくは粉末状になっているグラファイトは、混合物の重量の９％〜１２％を構成している。コークスを採用する場合には、そのパーセンテージは混合物の重量の３５％未満であるのに対して、（存在する場合には）好ましくは粉末状の硫化スズとスズは、夫々、混合物の重量の１０％未満、５％未満とすべきである。
【０１７１】
グラファイトが唯一の潤滑剤である場合には、そのパーセンテージは、好ましくは、混合物の重量の１２％とすべきである。一例として、３％重量のスズ粉末を添加することにより、グラファイトを１０％まで減らすことができる。
【０１７２】
ねずみ鋳鉄のディスクと協働するようになっているセラミック・マトリックス材料を本発明により製造する五つの具体的な実施例について後述する。
【実施例１】
【０１７３】
Ｗａｃｋｅｒ−Ｂｅｌｓｉｌ（登録商標）ＰＭＳ  ＭＫ粉末（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ３６（平均直径が５２５μｍ）１，５００グラムと粉末ＳｉＣクラスＦＥＰＡ  Ｆ２２０（平均直径が５２５μｍ）１，０００グラムを添加する。継続して、粉末銅１，８００グラムとスチールウール２，７００グラムと粉末鉄１，０００グラムとを添加し、最後に粉末グラファイト１，２００グラム添加する。その第二の混合工程は、約４分間実施する。
【０１７４】
混合物全体の組成は、次の通りである（混合物に関して重量パーセントで示されている。）。１５％の粉末状ＳｉＣ  Ｆ３６，１０％の粉末状ＳｉＣ  Ｆ２２０，１８％の粉末状銅，２７％のスチールウール，１０％粉末状鉄，１２％の粉末状グラファイト，７．８％のポリメチル−セスキシロキサン樹脂，０．２％のアセチルアセトナート。
【０１７５】
銅の粉末と鉄の粉末は、夫々、約２００μｍと約２５０μｍの平均直径を有している。スチールウールは、約８０μｍの平均直径と、約０．８ｍｍの平均長さを有している。グラファイトの粉末は、約６００μｍの平均直径を有している。
【０１７６】
こうして得られた混合物の一部を、次に、セスキシロキサン樹脂の高い網状化物に加えてプリフォームされたボディ（グリーンボディ）を確保するために、縦プレスにおいてホットプレスする。
【０１７７】
混合物を、図３に示したタイプの軽量化された鋼プレートとコプレスする。この鋼プレートは、周囲フレームと、複数の四角い軽量化穴を備えたプレート状構成要素とにより構成されていて、これら穴の約５０は約５ｍｍ２の面積を有し、残りの穴は約１０ｍｍ２の面積を有している。フレームは約５ｍｍの厚さを有し、他方、プレート状構成要素は、約１ｍｍの厚さを有している。
【０１７８】
より詳述すると、用いられるプレート（又は、マトリックス）は、セラミック・マトリックス材料のボディの形状に相当する略長方形の周辺部の貫通穴を有している。その貫通穴は、約７７ｃｍ２の面積と約８ｃｍの深さを有している。
【０１７９】
作業は、プレスに設けられたパンチのヘッドを用いて貫通穴の下端部を閉塞することから開始する。次に、貫通穴に混合物を充填させて、貫通穴の上端を上述の軽量化されたスチールプレートで塞ぐ。混合物の量は、後続のプレス工程で約２／３の体積低減がされることを考慮して、ブレーキパッドの最終厚みに対応して決定される。
【０１８０】
（熱電対によって測定される）モールド内の温度は約１２０℃に維持される。プレス工程中に付加される最大圧力は、約４００Ｋｇ／ｃｍ２である。圧力の付加と解放とを連続して３サイクル実施することが考えられ、各サイクルは、約３０秒（圧力の１５秒の付加と１５秒の解放）継続される。それの後に、約１５０秒間、（解放することなく）圧力を付加し続ける最終的なプレス工程を実施する。全体的なプレス工程を実施するのには、約４分の時間が必要とされる。
【０１８１】
次に、約０．２ｍ３／時間の窒素流の等温炉中で熱分解処理を実施する。プリフォームされたボディを、約５℃／分の速度で、周囲温度（２５℃）から約５００℃まで加熱して、約４時間５００℃に維持させる。
【０１８２】
セラミック・マトリックス材料の摩擦部に、最終的に、ブレーキパッドの最終用途に対応して厚みを低減させることに向けられた仕上げプロセスを施す。
【０１８３】
こうして得られたブレーキパッドは、（スチールプレートの約５ｍｍの厚みを含めて）１９．７５ｍｍの厚みと、約５４０グラムの総重量を有し、その総重量の３５０グラムは、セラミック・マトリックス材料の摩擦部の重量であり、残りに１９０グラムは、軽量化プレートと軽量化穴に充填された摩擦材料部の重量である。
【０１８４】
同じ形態と機能性を備えた典型的なブレーキパッドは約６３５グラムの重量を有している。従って、本発明によるブレーキパッドは、約１５％の重量低減を齎す。
【実施例２】
【０１８５】
Ｗａｃｋｅｒ−Ｂｅｌｓｉｌ（登録商標）ＰＭＳ  ＭＫ粉末（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ１００（平均直径が１２９μｍ）１，５００グラムと粉末ＳｉＣクラスＦＥＰＡ  Ｆ５００（平均直径ｄ５０が１２．８μｍ）１，０００グラムを添加する。継続して、粉末真鍮１，８００グラムとスチールウール２，７００グラムと粉末鉄９００グラムと粉末グラファイト１，０００グラムを添加し、最後に粉末スズ３００グラムを添加する。その第二の混合工程は、約４分間実施する。
【０１８６】
混合物全体の組成は、次の通りである（混合物に関して重量パーセントで示されている。）。１５％の粉末状ＳｉＣ  Ｆ１００，１０％の粉末状ＳｉＣ  Ｆ５００，１８％の粉末状真鍮，２７％のスチールウール，９％粉末状鉄，１０％の粉末状グラファイト，７．８％のポリメチル−セスキシロキサン樹脂，０．２％の亜鉛アセチルアセトナート。
【０１８７】
真鍮粉末と鉄粉末は、夫々、約２５０μｍの平均直径と約２００μｍの平均直径を有している。スチールウールは、約８０μｍの平均直径と、約０．６ｍｍの平均長さを有している。グラファイト粉末とスズ粉末は、夫々、約４００μｍの平均直径と約８０μｍの平均直径を有している。
【０１８８】
こうして得られた混合物の一部を、次に、セスキシロキサン樹脂の高い網状物と、プリフォームされたボディ（グリーンボディ）を確保するために、縦プレスにおいてホットプレスする。
【０１８９】
その混合物を、図６に示された軽量化スチールプレートとコプレスさせる。このスチールプレートは、周囲フレームと、複数の四角い軽量化穴を有してブレーキシステムの作動手段が当接する領域に対応してセットされた３つの円形構成要素で補強されたプレート状構成要素とにより構成されている。複数の穴の約５０％は約５ｍｍ２の面積を有し、残りの穴は約１０ｍｍ２の面積を有している。フレームは約５ｍｍの厚みを有し、他方、プレート状構成要素は約１ｍｍの厚みを有している。
【０１９０】
より詳述すると、用いられるプレート（マトリックス）は、セラミック・マトリックス材料のボディの形状に対応した略長方形の周囲部の一つの貫通穴を備えている。
【０１９１】
作業は、プレスに設けられたパンチのヘッドを用いて貫通穴の下端を閉塞することから開始される。次に、その穴に混合物を充填して、上述した軽量化スチールプレートで穴の上端を閉塞する。混合物の量は、後続の工程で約２／３体積が低減されることを考慮して、ブレーキパッドの最終的な厚みに従って決定される。プレートを適切に位置決めさせた後に、パンチを駆動させてプレス作業を実施する。
【０１９２】
モールド内の温度は、約１３０℃に維持される。プレス処理中に付加される最大圧力は、約４５０Ｋｇ／ｃｍ２である。圧力の付加と解放との三度の連続したサイクルを実施することが考えられ、各サイクルは約３０秒（１５秒の圧力付加と１５秒の圧力解放）続けられる。次に、約２１０秒間、（圧力を解放することなく）連続して圧力を付加する最終プレス処理を実施する。全体的なプレス処理には、約５分の時間が必要とされる。
【０１９３】
次に、約０．２ｍ３／時間の窒素流の等温炉中で熱分解処理を実施する。プリフォームされたボディを、約６℃／分の速度で、周囲温度（２５℃）から約４００℃に加熱して、約４時間３０分、４００℃に維持させる。
【０１９４】
セラミック・マトリックス材料の摩擦部に、最終的に、ブレーキパッドの最終的な用途に応じて厚みを低減させることに向けられた仕上げ処理を施す。
【０１９５】
このようにして得られたブレーキパッドは、（スチールプレートの約５ｍｍの厚さを含めて）１９．７５ｍｍの厚さを有し、約５６０グラムの総重量を有し、その総重量の３５０グラムはセラミック・マトリックス材料の摩擦部の重量であり、残りの２１０グラムは軽量化されたプレートと軽量化穴に充填された摩擦材料の部分との重量である。
【０１９６】
同じ形態及び機能性の典型的なブレーキパッドは、約６３５グラムの重量を有している。従って、本発明によるブレーキパッドは、約１２％の重量低減を齎すことができる。
【実施例３】
【０１９７】
Ｗａｃｋｅｒ−Ｂｅｌｓｉｌ（登録商標）ＲＧ１００におけるシクロペンタシロキサン樹脂７８０グラムと、粉末亜鉛アセチルアセトナート２０グラムを、水平ブレードミキサー内で約２分間混合する。次に、粉末ＳｉＣクラスＦＥＰＡ  Ｆ４６（平均直径３７０μｍ）１，３００グラムと粉末ＳｉＣクラスＦＥＰＡ  Ｆ２８０（平均直径ｄ５０３６．５μｍ）８００グラムを添加する。継続して、スチールウール２，５００グラムと粉末鉄３００グラムと粉末グラファイト１，０００グラムと粉末コーク３，０００グラムとを添加し、最後に粉末スズ３００グラムを添加する。その第二の混合工程は、約４分間実施する。
【０１９８】
混合物全体の組成は、次の通りである（混合物に関して重量パーセントで示されている。）。１３％の粉末状ＳｉＣ  Ｆ４６，８％の粉末状ＳｉＣ  Ｆ２８０，２５％のスチールウール，３％の粉末状鉄，１０％の粉末状グラファイト，３０％の粉末コーク，３％の粉末状スズ，７．８％のケイ素樹脂，０．２％の亜鉛アセチルアセトナート。
【０１９９】
鉄粉末は約１５０μｍの平均直径を有している。スチールウールは、約６０μｍの平均直径と約０．５ｍｍの平均長さを有している。グラファイト粉末とコーク粉末とスズ粉末は、夫々、約７００μｍ、約６００μｍ、約９０μｍの平均直径を有している。
【０２００】
次に、このようにして得られた混合物の一部に、シロキサン樹脂の高度の網状物とプリフォームされたボディ（グリーンボディ）とを得るために、縦プレスにおいてホットプレス処理を施す。
【０２０１】
この混合物を、図３に示した、複数の軽量化穴を備えたプレート状ボディと同様な、約１ｍｍの厚みのメッシュ補強ボディとコプレスさせる。複数の穴の約５０％は約５ｍｍ２の面積を有し、残りの穴は約１０ｍｍ２の面積を有している。
【０２０２】
より詳述すると、用いられるプレート（又はマトリックス）は、二倍の一つの貫通穴を有し、該穴の第一の部分は摩擦部の形状に対応する略長方形の周辺部を有し、他方、第二の部分は支持部の形状に対応する略長方形の周辺部を有している。その穴は、約８ｃｍの深さを有し、第一の部分に対応して約７７ｃｍ２の面積を有している。
【０２０３】
作業は、プレスに設けられたパンチのヘッドを用いて貫通穴の下端を閉塞することから開始される。次に、混合物を貫通穴に充填して、上述したメッシュ補強ボディで貫通穴の上端を閉塞する。混合物の量は、後続のプレス処理において約２／３の体積低減なされることを考慮して、ブレーキバッドの最終的な厚さに応じて決められる。プレートを適切に位置決めさせた後に、パンチを駆動させることによりプレス処理を実施する。
【０２０４】
モールド内の温度は約１５０℃に維持される。プレス処理中に付加される最大圧力は約３５０Ｋｇ／ｃｍ２である。圧力の付加と解放との連続した３回のサイクルが考えられ、各サイクルは、約３０秒（１５秒の圧力付加と１５秒の圧力解放）続けられる。その後に、（力の解放を行わないで）約２１０秒間、圧力の連続した付加を実施する最終プレス処理を行う。全体的なプレス処理には、約５分の時間が必要とされる。
【０２０５】
次に、約０．２ｍ３／時間の窒素流で等温炉内で熱分解処理を行う。プリフォームされたボディを、約４℃／分の速度で、周囲温度（２５℃）から約６００℃に加熱して、約３時間３０分、６００℃に維持させる。
【０２０６】
最後に、セラミック・マトリックス材料の摩擦部に、ブレーキパッドの最終用途に応じて厚さを減少させることに向けられた仕上げ処理を施す。
【０２０７】
こうして得られたブレーキパッドは、（補強ボディの約１ｍｍの厚さを含めて）１９．７５ｍｍの厚さと、約４９０グラムの総重量を有し、その総重量の３５０グラムはセラミック・マトリックス材料の摩擦部の重量であり、残りの１４０グラムは、補強構成要素と軽量化穴に充填された摩擦材料の重量である。
【０２０８】
同様な形態と機能性とを有する典型的なブレーキパッドは約６３５グラムの重量を有している。従って、本発明によるブレーキパッドは、約２３％の重量低減を実施することができる。
【実施例４】
【０２０９】
Ｗａｃｋｅｒ−Ｂｅｌｓｉｌ（登録商標）ＲＧ１００におけるシクロペンタシロキサン樹脂７８０グラムと、粉末亜鉛アセチルアセトナート２０グラムを、水平ブレードミキサー内で約２分間混合する。次に、粉末ＳｉＣクラスＦＥＰＡ  Ｆ４６（平均直径３７０μｍ）１，３００グラムと粉末ＳｉＣクラスＦＥＰＡ  Ｆ２８０（平均直径ｄ５０３６．５μｍ）８００グラムを添加する。継続して、スチールウール２，５００グラムと粉末鉄３００グラムと粉末グラファイト１，０００グラムと粉末コーク３，０００グラムとを添加し、最後に粉末スズ３００グラムを添加する。その第二の混合工程は、約４分間実施する。
【０２１０】
混合物全体の組成は、次の通りである（混合物に関して重量パーセントで示されている。）。１３％の粉末状ＳｉＣ  Ｆ４６，８％の粉末状ＳｉＣ  Ｆ２８０，２５％のスチールウール，３％の粉末状鉄，１０％の粉末状グラファイト，３０％の粉末コーク，３％の粉末状スズ，７．８％のケイ素樹脂，０．２％の亜鉛アセチルアセトナート。
【０２１１】
鉄粉末は約１５０μｍの平均直径を有している。スチールウールは、約６０μｍの平均直径と約０．５ｍｍの平均長さを有している。グラファイト粉末とコーク粉末とスズ粉末は、夫々、約７００μｍ、約６００μｍ、約９０μｍの平均直径を有している。
【０２１２】
次に、このようにして得られた混合物の一部に、シロキサン樹脂の高度の網状化物とプリフォームされたボディ（グリーンボディ）とを得るために、縦プレスにおいてホットプレス処理を施す。
【０２１３】
この混合物を、補強構成要素又は支持プレートをインサートすることなく、プレスする。
【０２１４】
より詳述すると、用いられるプレート（又はマトリックス）は、二倍の一つの貫通穴を有し、該穴の第一の部分は摩擦部の形状に対応する略長方形の周辺部を有し、他方、第二の部分は支持部の形状に対応する略長方形の周辺部を有している。その穴は、約８ｃｍの深さを有し、第一の部分に対応して約７７ｃｍ２の面積を有している。
【０２１５】
作業は、プレスに設けられたパンチのヘッドを用いて貫通穴の下端を閉塞することから開始される。次に、混合物を貫通穴に充填して、プレス装置上の特別な閉塞手段で貫通穴の上端を閉塞する。混合物の量は、後続のプレス処理において約２／３の体積低減なされることを考慮して、ブレーキバッドの最終的な厚さに応じて決められる。
【０２１６】
モールド内の温度は約１５０℃に維持される。プレス処理中に付加される最大圧力は約３５０Ｋｇ／ｃｍ２である。圧力の付加と解放との連続した３回のサイクルが考えられ、各サイクルは、約３０秒（１５秒の圧力付加と１５秒の圧力解放）続けられる。その後に、（力の解放を行わないで）約２１０秒間、圧力の連続した付加を実施する最終プレス処理を行う。全体的なプレス処理には、約５分の時間が必要とされる。
【０２１７】
次に、約０．２ｍ３／時間の窒素流の等温炉内で熱分解処理を行う。プリフォームされたボディを、約４℃／分の速度で、周囲温度（２５℃）から約６００℃に加熱して、約３時間３０分、６００℃に維持させる。
【０２１８】
最後に、セラミック・マトリックス材料で全体的に作られたブレーキパッドに、ブレーキパッドの最終用途に応じて厚さを減少させることに向けられた仕上げ処理を施す。
【０２１９】
こうして得られたブレーキパッドは、（補強ボディの約１ｍｍの厚さを含めて）１９．７５ｍｍの厚さと、約４７０グラムの総重量を有し、その総重量の３５０グラムはセラミック・マトリックス材料の摩擦部の重量であり、残りの１２０グラムは、支持部の重量である。
【０２２０】
同様な形態と機能性とを有する典型的なブレーキパッドは約６３５グラムの重量を有している。従って、本発明によるブレーキパッドは、約２６％の重量低減を実施することができる。
【実施例５】
【０２２１】
Ｗａｃｋｅｒ−Ｂｅｌｓｉｌ（登録商標）ＰＭＳ  ＭＫ  Ｐｏｗｄｅｒ（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ３６（平均直径５２５μｍ）１，５００グラムと粉末ＳｉＣクラスＦＥＰＡ  Ｆ２２０（平均直径５８μｍ）１，０００グラムを添加する。継続して、粉末銅１，８００グラムとスチールウール２，５００グラムと粉末鉄１，０００グラムとを添加し、最後に粉末グラファイト１，２００グラムを添加する。その第二の混合工程は、約４分間実施する。
【０２２２】
混合物全体の組成は、次の通りである（混合物に関して重量パーセントで示されている。）。１５％の粉末状ＳｉＣ  Ｆ３６，１０％の粉末状ＳｉＣ  Ｆ２２０，１８％の粉末状銅，２７％のスチールウール，１０％の粉末状鉄，１２％の粉末状グラファイト，７．８％のポリメチル−セスキシロキサン樹脂，０．２％の亜鉛アセチルアセトナート。
【０２２３】
銅粉末と鉄粉末は、夫々、約２００μｍの平均直径、約２５０μｍの平均直径を有している。スチールウールは、約８０μｍの平均直径と約０．８ｍｍの平均長さを有している。グラファイト粉末は、約６００μｍの平均直径を有している。
【０２２４】
次に、このようにして得られた混合物の一部に、セスキシロキサン樹脂の高度の網状物とプリフォームされたボディ（グリーンボディ）とを得るために、縦プレスにおいてホットプレス処理を施す。
【０２２５】
この混合物を、図３に示したタイプの周囲フレームを有する軽量化スチールプレートとコプレスさせる。そのフレームは、約５ｍｍの厚みを有し、一つの中央軽量化穴を有している。
【０２２６】
より詳述すると、用いられるプレート（又はマトリックス）は、セラミック・マトリックス材料のボディの形状に対応する略長方形周囲部の一つの貫通穴を有している。その貫通穴は、約７７ｃｍ２の面積と約８ｃｍの深さを有している。
【０２２７】
作業は、プレスに設けられたパンチのヘッドを用いて貫通穴の下端を閉塞することから開始される。次に、混合物を貫通穴に充填して、上述した軽量化スチールプレートとプレス装置が備えている閉塞手段とで貫通穴の上端を閉塞する。混合物の量は、後続のプレス処理において約２／３の体積低減がなされることを考慮して、ブレーキバッドの最終的な厚さに応じて決められる。プレートを適切に位置決めさせた後に、パンチを駆動させることによりプレス処理を実施する。
【０２２８】
（熱電対によって測定される）モールド内の温度は、約１２０℃に維持される。プレス処理中に付加される最大圧力は約４００Ｋｇ／ｃｍ２である。圧力の付加と解放との連続した３回のサイクルが考えられ、各サイクルは、約３０秒（１５秒の圧力付加と１５秒の圧力解放）続けられる。その後に、（圧力の解放を行わないで）約１５０秒間、圧力の連続した付加を実施する最終プレス処理を行う。全体的なプレス処理には、約５分の時間が必要とされる。
【０２２９】
次に、約０．２ｍ３／時間の窒素流の等温炉内で熱分解処理を行う。プリフォームされたボディを、約５℃／分の速度で、周囲温度（２５℃）から約５００℃に加熱して、約４時間、５００℃に維持させる。
【０２３０】
最後に、セラミック・マトリックス材料の摩擦部に、ブレーキパッドの最終用途に応じて厚さを減少させることに向けられた仕上げ処理を施す。
【０２３１】
こうして得られたブレーキパッドは、（フレームの約５ｍｍの厚さを含めて）１９．７５ｍｍの厚さと、約５２０グラムの総重量を有し、その総重量の３５０グラムはセラミック・マトリックス材料の摩擦部の重量であり、残りの１７０グラムは、フレームと一つの中央軽量化穴に充填された摩擦材料の重量である。
【０２３２】
同様な形態と機能性とを有する典型的なブレーキパッドは約６３５グラムの重量を有している。従って、本発明によるブレーキパッドは、約１８％の重量低減を実施することができる。
【０２３３】
本発明によるセラミック・マトリックス材料がＣＣＭのディスクと共に作動することが必要とされる場合には、プレス処理用の混合物は、次のような一般的組成を有している（混合物に関して重量パーセントで示されている。）。５〜１０％のセラミック前駆体と触媒，２０％〜３０％の研磨剤，３０％〜６０％の金属材料，１０％〜４０％の潤滑剤。
【０２３４】
より詳述すると、本発明の特定の実施形態によれば、大きな粒径を有するケイ素炭化物粉末と小さな粒径を有するケイ素炭化物粉末との重量比は、０．８〜１．２、好ましくは、１とすべきである。
【０２３５】
大きな粒径のケイ素炭化物粉末（ＳｉＣ）は、混合物の重量の１０％〜１５％のパーセンテージで存在する。
【０２３６】
金属粒子は、混合物の２０％〜３０％の（全体として又は部分的に粉末鉄で置き換えることができる）スチールウールと、（存在する場合には）混合物の重量の２０％よりも少ないパーセンテージの銅粉及び／又は真鍮粉及び／又は繊維である。
【０２３７】
ねずみ鋳鉄のディスクと協働するセラミック・マトリックス材料と相違して、ＣＣＭのディスク用の材料は、粒子の間に、好ましくは粉末状のケイ素を有している。
【０２３８】
ケイ素の粉末は、混合物の９〜１１％の重量、好ましくは１０％の重量で存在するのが有益である。
【０２３９】
ケイ素粉末は、好ましくは、５０μｍ未満の平均直径を有している。
【０２４０】
好ましくは粉末状のグラファイトは、混合物の重量の１１％〜１３％、好ましくは１２％を占めている。コークが存在する場合には、そのパーセンテージは混合物の重量の２０％未満とし、他方、（存在する場合には）好ましくは粉末状の硫化スズとスズは、夫々、混合物の重量の１０未満、混合物の重量の５％未満とすべきである。
【０２４１】
複合セラミック材料（ＣＣＭ）のディスクと協働することに向けられた、本発明によるセラミック・マトリックス材料の製造に関する五つの実施例について後述する。
【実施例６】
【０２４２】
Ｗａｃｋｅｒ−Ｂｅｌｓｉｌ（登録商標）ＰＭＳ  ＭＫ粉末（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ４６（平均直径３７０μｍ）１，２００グラムと粉末ＳｉＣクラスＦＥＰＡ  Ｆ２８０（平均直径３６．５μｍ）１，３００グラムを添加する。継続して、粉末銅１，８００グラムとスチールウール２，７００グラムと粉末ケイ素１，０００グラムとを添加し、最後に粉末グラファイト１，２００グラム添加する。その第二の混合工程は、約４分間実施する。
【０２４３】
混合物全体の組成は、次の通りである（混合物に関して重量パーセントで示されている。）。１２％の粉末状ＳｉＣ  Ｆ４６，１３％の粉末状ＳｉＣ  Ｆ２８０，１８％の粉末状銅，２７％のスチールウール，１０％粉末状ケイ素，１２％の粉末状グラファイト，７．８％のセスキシロキサン樹脂，０．２％の亜鉛アセチルアセトナート。
【０２４４】
銅の粉末とケイ素の粉末は、夫々、約１５０μｍ、約４０μｍの平均直径を有している。スチールウールは、約５０μｍの平均直径と、約０．４ｍｍの平均長さを有している。グラファイトの粉末は、約６００μｍの平均直径を有している。グラファイトの粉末は、約３００μｍの平均直径を有している。
【０２４５】
こうして得られた混合物の一部を、次に、セスキシロキサン樹脂の高い網状物に加えてプリフォームされたボディ（グリーンボディ）を確保するために、縦プレスにおいてホットプレスする。
【０２４６】
混合物を、図３に示したタイプの軽量化されたスチールプレートとコプレスする。このスチールプレートは、周囲フレームと、約５０％が約５ｍｍ２の面積を有すると共に残りが約１０ｍｍ２の面積を有する複数の軽量化穴を備えたプレート状構成要素とにより構成されている。フレームは約５．５ｍｍの厚さを有し、他方、プレート状構成要素は約１ｍｍの厚さを有している。
【０２４７】
より詳述すると、用いられるプレート（又は、マトリックス）は、セラミック・マトリックス材料のボディの形状に相当する略長方形の周辺部の一つの貫通穴を有している。その貫通穴は、約１４５ｃｍ２の面積と約８ｃｍの深さを有している。
【０２４８】
作業は、プレスに設けられたパンチのヘッドを用いて貫通穴の下端を閉塞することから開始する。次に、貫通穴に混合物を充填させて、貫通穴の上端を上述の軽量化されたスチールプレートで塞ぐ。混合物の量は、後続のプレス工程で約２／３の体積低減がされることを考慮して、ブレーキパッドの最終厚さに従って決定される。
【０２４９】
モールド内の温度は約１２０℃に維持される。プレス工程中に付加される最大圧力は、約３００Ｋｇ／ｃｍ２である。圧力の付加と解放とを連続して３回のサイクル実施することが考えられ、各サイクルは、約３０秒（１５秒の圧力付加と１５秒の圧力解放）継続される。その後に、約９０秒間、（圧力を解放することなく）圧力を付加し続ける最終的なプレス処理を実施する。全体的なプレス工程を実施するのには、約３分の時間が必要とされる。
【０２５０】
次に、約０．２ｍ３／時間の窒素流の等温炉中で熱分解処理を実施する。プリフォームされたボディを、約５℃／分の速度で、周囲温度（２５℃）から約５００℃まで加熱して、約４時間５００℃に維持させる。
【０２５１】
セラミック・マトリックス材料の摩擦部に、最終的に、ブレーキパッドの最終用途に従って厚みを低減させることに向けられた仕上げ処理を施す。
【０２５２】
こうして得られたブレーキパッドは、（スチールプレートの約５．５ｍｍの厚さを含めて）１６．４ｍｍの厚みと、約８６０グラムの総重量を有し、その総重量の４８０グラムは、セラミック・マトリックス材料の摩擦部の重量であり、残りの３８０グラムは、軽量化プレートと軽量化穴に充填された摩擦材料部の重量である。
【０２５３】
同じ形態及び機能性の典型的なブレーキパッドは、約１，１８０グラムの重量を有している。従って、本発明によるブレーキパッドは、約２７％の重量低減を齎すことができる。
【実施例７】
【０２５４】
Ｗａｃｋｅｒ−Ｂｅｌｓｉｌ（登録商標）ＰＭＳ  ＭＫ粉末（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ５４（平均直径３１０μｍ）１，２００グラムと粉末ＳｉＣクラスＦＥＰＡ  Ｆ３２０（平均直径ｄ５０２９．２μｍ）１，３００グラムを添加する。継続して、粉末ケイ素１，０００グラムとスチールウール２，７００グラムと粉末グラファイト１，２００グラムを添加し、最後に粉末コーク１，８００グラムを添加する。その第二の混合工程は、約４分間実施する。
【０２５５】
混合物全体の組成は、次の通りである（混合物に関して重量パーセントで示されている。）。１２％の粉末状ＳｉＣ  Ｆ５４，１３％の粉末状ＳｉＣ  Ｆ３２０，２７％のスチールウール，１０％の粉末状ケイ素，１２％の粉末状グラファイト，１８％のコーク，７．８％のセスキシロキサン樹脂，０．２％の亜鉛アセチルアセトナート。
【０２５６】
ケイ素粉末は、約３５μｍの平均直径を有している。スチールウールは、約７０μｍの平均直径と、約０．６ｍｍの平均長さを有している。グラファイト粉末とコーク粉末は、約５００μｍの平均直径を有している。
【０２５７】
こうして得られた混合物の一部を、次に、セスキシロキサン樹脂の高い網状物と、プリフォームされたボディ（グリーンボディ）を確保するために、縦プレスにおいてホットプレスする。
【０２５８】
その混合物を、図６に示されたタイプの軽量化されたスチールプレートとコプレスさせる。このスチールプレートは、周囲フレームと、複数の四角い軽量化穴を有してブレーキシステムの作動手段が当接する領域に対応してセットされた３つの円形構成要素で補強されたプレート状構成要素とにより構成されている。複数の穴の約５０％は約５ｍｍ２の面積を有し、残りの穴は約１０ｍｍ２の面積を有している。フレームは約５．５ｍｍの厚さを有し、他方、プレート状構成要素は約１ｍｍの厚さを有している。
【０２５９】
より詳述すると、用いられるプレート（マトリックス）は、セラミック・マトリックス材料のボディの形状に対応した略長方形の周囲部の一つの貫通穴を備えている。
【０２６０】
作業は、プレスに設けられたパンチのヘッドを用いて貫通穴の下端を閉塞することから開始される。次に、その穴に混合物を充填して、上述した軽量化スチールプレートで穴の上端を閉塞する。混合物の量は、後続の工程で約２／３体積が低減されることを考慮して、ブレーキパッドの最終的な厚みに従って決定される。プレートを適切に位置決めさせた後に、パンチを駆動させてプレス作業を実施する。
【０２６１】
モールド内の温度は、約１３０℃に維持される。プレス処理中に付加される最大圧力は、約２５０Ｋｇ／ｃｍ２である。圧力の付加と解放との三回の連続したサイクルを実施することが考えられ、各サイクルは約３０秒（１５秒の圧力付加と１５秒の圧力解放）続けられる。次に、約１５０秒間、（圧力を解放することなく）連続して圧力を付加する最終プレス処理を実施する。全体的なプレス処理には、約４分の時間が必要とされる。
【０２６２】
次に、約０．２ｍ３／時間の窒素流の等温炉中で熱分解処理を実施する。プリフォームされたボディを、約５℃／分の速度で、周囲温度（２５℃）から約５５０℃に加熱して、約４時間、５５０℃に維持させる。
【０２６３】
セラミック・マトリックス材料の摩擦部に、最終的に、ブレーキパッドの最終的な用途に応じて厚みを低減させることに向けられた仕上げ処理を施す。
【０２６４】
このようにして得られたブレーキパッドは、（スチールプレートの約５．５ｍｍの厚さを含めて）１６．４ｍｍの厚さを有し、約８８０グラムの総重量を有し、その総重量の４８０グラムはセラミック・マトリックス材料の摩擦部の重量であり、残りの４００グラムは軽量化されたプレートと軽量化穴に充填された摩擦材料の部分との重量である。
【０２６５】
同じ形態及び機能性の典型的なブレーキパッドは、約１，１８０グラムの重量を有している。従って、本発明によるブレーキパッドは、約２５％の重量低減を齎すことができる。
【実施例８】
【０２６６】
７８０グラムのシクロペンタシロキサン樹脂Ｗａｃｋｅｒ−Ｂｅｌｓｉｌ（登録商標）ＲＧ１００と、粉末亜鉛アセチルアセトナート２０グラムを、水平ブレードミキサー内で約２分間混合する。次に、粉末ＳｉＣクラスＦＥＰＡ  Ｆ４０（平均直径４３８μｍ）１，２００グラムと粉末ＳｉＣクラスＦＥＰＡ  Ｆ２４０（平均直径ｄ５０４４．５μｍ）１，３００グラムを添加する。継続して、粉末状真鍮１，５００グラムとスチールウール２，１００グラムと粉末ケイ素１，０００グラムと粉末グラファイト１，２００グラムとを添加し、最後に粉末硫化スズ９００グラムを添加する。この第二の混合工程は、約４分間実施する。
【０２６７】
混合物全体の組成は、次の通りである（混合物に関して重量パーセントで示されている。）。１２％の粉末状ＳｉＣ  Ｆ４０，１３％の粉末状ＳｉＣ  Ｆ２４０，２１％のスチールウール，１５％の粉末状真鍮，１０％の粉末状ケイ素，１２％の粉末状グラファイト，９％の粉末硫化スズ，７．８％のケイ素樹脂，０．２％の亜鉛アセチルアセトナート。
【０２６８】
真鍮粉末とケイ素粉末は、夫々、約２００μｍの平均直径、約４５μｍの平均直径を有している。スチールウールは、約８０μｍの平均直径と約０．８ｍｍの平均長さを有している。グラファイト粉末と硫化スズ粉末は、夫々、約７５０μｍの平均直径、約９０μｍの平均直径を有している。
【０２６９】
次に、このようにして得られた混合物の一部に、シロキサン樹脂の高度の網状物とプリフォームされたボディ（グリーンボディ）とを得るために、縦プレスにおいてホットプレス処理を施す。
【０２７０】
この混合物を、図３に示した、複数の軽量化穴を備えたプレート状ボディと同様な、約１ｍｍの厚みのメッシュ補強ボディとコプレスさせる。複数の穴の約５０％は約５ｍｍ２の面積を有し、残りの穴は約１０ｍｍ２の面積を有している。
【０２７１】
より詳述すると、用いられるプレート（又はマトリックス）は、二倍の一つの貫通穴を有し、該穴の第一の部分は摩擦部の形状に対応する略長方形の周辺部を有し、他方、第二の部分は支持部の形状に対応する略長方形の周辺部を有している。その穴は、約８ｃｍの深さを有し、第一の部分に対応して約１４５ｃｍ２の面積を有している。
【０２７２】
作業は、プレスに設けられたパンチのヘッドを用いて貫通穴の下端を閉塞することから開始される。次に、混合物を貫通穴に充填して、上述したメッシュ補強ボディで貫通穴の上端を閉塞する。混合物の量は、後続のプレス処理において約２／３の体積低減なされることを考慮して、ブレーキバッドの最終的な厚さに応じて決められる。プレートを適切に位置決めさせた後に、パンチを駆動させることによりプレス処理を実施する。
【０２７３】
モールド内の温度は約１３０℃に維持される。プレス処理中に付加される最大圧力は約４５０Ｋｇ／ｃｍ２である。圧力の付加と解放との連続した３回のサイクルが考えられ、各サイクルは、約３０秒（１５秒の圧力付加と１５秒の圧力解放）続けられる。その後に、（圧力の解放を行わないで）約２１０秒間、圧力の連続した付加を実施する最終プレス処理を行う。全体的なプレス処理には、約５分の時間が必要とされる。
【０２７４】
次に、約０．２ｍ３／時間の窒素流の等温炉内で熱分解処理を行う。プリフォームされたボディを、約５℃／分の速度で、周囲温度（２５℃）から約４５０℃に加熱して、約４時間３０分、４５０℃に維持させる。
【０２７５】
こうして得られたブレーキパッドは、（補強ボディの約１ｍｍの厚さを含めて）１６．４０ｍｍの厚さと、約７６０グラムの総重量を有し、その総重量の４８０グラムはセラミック・マトリックス材料の摩擦部の重量であり、残りの２８０グラムは、補強構成要素と軽量化穴に充填された摩擦材料の重量である。
【０２７６】
同様な形態及び機能性の典型的なブレーキパッドは約１，１８０グラムの重量を有している。従って、本発明によるブレーキパッドは、約３５．６％の重量低減を齎すことができる。
【実施例９】
【０２７７】
７８０グラムのシクロペンタシロキサン樹脂Ｗａｃｋｅｒ−Ｂｅｌｓｉｌ（登録商標）ＲＧ１００と、粉末亜鉛アセチルアセトナート２０グラムを、水平ブレードミキサー内で約２分間混合する。次に、粉末ＳｉＣクラスＦＥＰＡ  Ｆ４０（平均直径４３８μｍ）１，２００グラムと粉末ＳｉＣクラスＦＥＰＡ  Ｆ２４０（平均直径ｄ５０４４．５μｍ）１，３００グラムを添加する。継続して、粉末状真鍮１，５００グラムとスチールウール２，１００グラムと粉末ケイ素１，０００グラムと粉末グラファイト１，２００グラムとを添加し、最後に粉末硫化スズ９００グラムを添加する。この第二の混合工程は、約４分間実施する。
【０２７８】
混合物全体の組成は、次の通りである（混合物に関して重量パーセントで示されている。）。１２％の粉末状ＳｉＣ  Ｆ４０，１３％の粉末状ＳｉＣ  Ｆ２４０，２１％のスチールウール，１５％の粉末状真鍮，１０％の粉末状ケイ素，１２％の粉末状グラファイト，９％の粉末硫化スズ，７．８％のケイ素樹脂，０．２％の亜鉛アセチルアセトナート。
【０２７９】
真鍮粉末とケイ素粉末は、夫々、約２００μｍの平均直径、約４５μｍの平均直径を有している。スチールウールは、約８０μｍの平均直径と約０．８ｍｍの平均長さを有している。グラファイト粉末と硫化スズ粉末は、夫々、約７５０μｍの平均直径、約９０μｍの平均直径を有している。
【０２８０】
次に、このようにして得られた混合物の一部に、シロキサン樹脂の高度の網状化物とプリフォームされたボディ（グリーンボディ）とを得るために、縦プレスにおいてホットプレス処理を施す。
【０２８１】
より詳述すると、用いられるプレート（又はマトリックス）は、二倍の一つの貫通穴を有し、該穴の第一の部分は摩擦部の形状に対応する略長方形の周辺部を有し、他方、第二の部分は支持部の形状に対応する略長方形の周辺部を有している。その穴は、約８ｃｍの深さを有し、第一の部分に対応して約１４５ｃｍ２の面積を有している。
【０２８２】
作業は、プレスに設けられたパンチのヘッドを用いて貫通穴の下端を閉塞することから開始される。混合物の量は、後続のプレス処理において約２／３の体積低減なされることを考慮して、ブレーキバッドの最終的な厚さに応じて決められる。次に、混合物を貫通穴に充填して、プレス装置が備えている特別な閉塞手段で貫通穴の上端を閉塞する。
【０２８３】
モールド内の温度は約１３０℃に維持される。プレス処理中に付加される最大圧力は約４５０Ｋｇ／ｃｍ２である。圧力の付加と解放との連続した３回のサイクルが考えられ、各サイクルは、約３０秒（１５秒の圧力付加と１５秒の圧力解放）続けられる。その後に、（圧力の解放を行わないで）約２１０秒間、圧力の連続した付加を実施する最終プレス処理を行う。全体的なプレス処理には、約５分の時間が必要とされる。
【０２８４】
次に、約０．２ｍ３／時間の窒素流の等温炉内で熱分解処理を行う。プリフォームされたボディを、約５℃／分の速度で、周囲温度（２５℃）から約４５０℃に加熱して、約４時間３０分、４５０℃に維持させる。
【０２８５】
全体的にセラミック・マトリックス材料で作られたブレーキパッドに、最終的に、ブレーキパッドの最終用途に応じて厚みを減少させることに向けられた仕上げ処理を施す。
【０２８６】
こうして得られたブレーキパッドは、（補強ボディの約１ｍｍの厚さを含めて）１６．４ｍｍの厚さと、約７２０グラムの総重量を有し、その総重量の４８０グラムは摩擦部の重量であり、残りの２４０グラムは支持部の重量である。
【０２８７】
同様な形態及び機能性の典型的なブレーキパッドは約１，１８０グラムの重量を有している。従って、本発明によるブレーキパッドは、約３９％の重量低減を齎すことができる。
【実施例１０】
【０２８８】
Ｗａｃｋｅｒ−Ｂｅｌｓｉｌ（登録商標）ＰＭＳ  ＭＫ  Ｐｏｗｄｅｒ（軟化範囲５０〜６０℃）におけるポリメチル−セスキシロキサン樹脂（ＣＨ３−ＳｉＯ３／２）ｎ７８０グラムと、粉末亜鉛アセチルアセトナート２０グラムを、水平ブレードミキサー内で約２分間混合する。次に、粉末ＳｉＣクラスＦＥＰＡ  Ｆ４６（平均直径３７０μｍ）１，２００グラムと粉末ＳｉＣクラスＦＥＰＡ  Ｆ２８０（平均直径３６．５μｍ）１，３００グラムを添加する。継続して、粉末銅１，８００グラムとスチールウール２，７００グラムと粉末ケイ素１，０００グラムとを添加し、最後に粉末グラファイト１，２００グラムを添加する。この第二の混合工程は、約４分間実施する。
【０２８９】
混合物全体の組成は、次の通りである（混合物に関して重量パーセントで示されている。）。１２％の粉末状ＳｉＣ  Ｆ４６，１３％の粉末状ＳｉＣ  Ｆ２８０，１８％の粉末状銅，２７％のスチールウール，１０％の粉末状ケイ素，１２％の粉末状グラファイト，７．８％のセスキシロキサン樹脂，０．２％の亜鉛アセチルアセトナート。
【０２９０】
銅粉末とケイ素粉末は、夫々、約１５０μｍの平均直径、約４０μｍの平均直径を有している。スチールウールは、約５０μｍの平均直径と約０．４ｍｍの平均長さを有している。グラファイト粉末は、約３００μｍの平均直径を有している。
【０２９１】
次に、このようにして得られた混合物の一部に、セスキシロキサン樹脂の高度の網状化物とプリフォームされたボディ（グリーンボディ）とを得るために、縦プレスにおいてホットプレス処理を施す。
【０２９２】
この混合物を、図３に示したタイプの周囲フレームを有する軽量化されたスチールプレートとコプレスさせる。そのフレームは、約５．５ｍｍの厚みを有し、一つの中央軽量化穴を有している。
【０２９３】
より詳述すると、用いられるプレート（又はマトリックス）は、セラミック・マトリックス材料のボディの形状に対応する略長方形周囲部の一つの貫通穴を有している。その貫通穴は、約１４５ｃｍ２の面積と約８ｃｍの深さを有している。
【０２９４】
作業は、プレスに設けられたパンチのヘッドを用いて貫通穴の下端を閉塞することから開始される。次に、混合物を貫通穴に充填して、上述した軽量化スチールプレートとプレス装置が備えている閉塞手段とで貫通穴の上端を閉塞する。混合物の量は、後続のプレス処理において約２／３の体積低減がなされることを考慮して、ブレーキバッドの最終的な厚さに応じて決められる。プレートを適切に位置決めさせた後に、パンチを駆動させることによりプレス処理を実施する。
【０２９５】
モールド内の温度は、約１２０℃に維持される。プレス処理中に付加される最大圧力は約３００Ｋｇ／ｃｍ２である。圧力の付加と解放との連続した３回のサイクルが考えられ、各サイクルは、約３０秒（１５秒の圧力付加と１５秒の圧力解放）続けられる。その後に、（圧力の解放を行わないで）約９０秒間、圧力の連続した付加を実施する最終プレス処理を行う。全体的なプレス処理には、約３分の時間が必要とされる。
【０２９６】
次に、約０．２ｍ３／時間の窒素流の等温炉内で熱分解処理を行う。プリフォームされたボディを、約５℃／分の速度で、周囲温度（２５℃）から約５００℃に加熱して、約４時間、５００℃に維持させる。
【０２９７】
最後に、セラミック・マトリックス材料の摩擦部に、ブレーキパッドの最終用途に応じて厚さを減少させることに向けられた仕上げ処理を施す。
【０２９８】
こうして得られたブレーキパッドは、（フレームの約５．５ｍｍの厚さを含めて）１６．４ｍｍの厚さと、約８２０グラムの総重量を有し、その総重量の４８０グラムはセラミック・マトリックス材料の摩擦部の重量であり、残りの３４０グラムは、フレームと一つの中央軽量化穴に充填された摩擦材料の重量である。
【０２９９】
同様な形態と機能性の典型的なブレーキパッドは約１，１８０グラムの重量を有している。従って、本発明によるブレーキパッドは、約３０．５％の重量低減を齎すことができる。
【０３００】
プレス処理が完了した時に、上述した実施例１〜３及び６によって得られたセラミック・マトリックス材料の全てが、良好な細部（例えば、ブレーキバッドの鋭利な縁）を達成することと、格別な困難性を伴うことなく取り扱うこととを促進させるような素晴らしいコンシステンシーを実証した。また、熱分解処理が完了した時に、その材料は、良好な機械的耐性特性（１２〜１８ＭＰａの機械的耐性モジュール、５〜１０ＧＰａの弾性モジュール）を実証した。その材料の平均密度は、２．９〜３．２ｇ／ｃｍ３であった。また、セラミック化の平均程度は、約７０％であった。
【０３０１】
摩擦係数と制動付加の回数に応じた係数安定性と耐摩耗性との点における性能を評価する目的で、本発明により作られたブレーキパッドについて制動試験を実施した。
【０３０２】
その試験は、サンプルを連続した５０回の制動動作に晒すことを含んでいる。
【０３０３】
試験は、鋳鉄のディスクを備えたブレーキシステムと複合セラミック材料のディスクを備えたブレーキシステムの双方を用いて実施した。
【０３０４】
試験の結果、鋳鉄ディスクの適用とＣＣＭディスクの適用との間には、挙動の点において、重大な相違は認められなかった。
【０３０５】
試験では、５回目の制動付加から３０回目の制動付加までに全体として約０．４５の平均摩擦係数を示した。この値は、最小値が約０．４２で最大値が約０．４８と僅かに相違していた。３０回目の制動付加後に、摩擦係数は僅かに低下し、約０．４２の平均値になった。各制動付加で、約０．００５ｍｍの平均的な摩耗が認められた。
【０３０６】
図１６に示したグラフ（横座標は制動付加の回数、縦座標は摩擦係数値）は、鋳鉄ディスクと上記実施例１のセラミック・マトリックス材料の摩擦部品を有するブレーキパッドとを備えたシステムに関して実施した試験に関するものである。
【０３０７】
従って、本発明によれば、機械的耐性を損なうことなく、ブレーキシステム用の、特に、ディスクブレーキシステム用の、セラミック・マトリックス材料の少なくとも摩擦部を備えたブレーキパッドの重量をかなり減少させることができる。
【０３０８】
また、本発明によれば、セラミック・マトリックス材料の摩擦部品を製造するための作業時間を、（金属プレートとの組立てを考慮しない）約６０〜８０時間の全体的平均時間から約８〜１２時間の平均的時間へと可なり減少させることができる。
【０３０９】
本発明による方法によって作られたセラミック・マトリックス摩擦材料は、摩擦係数と耐摩耗性の点において、典型的なセラミック・マトリックス摩擦材料の性能よりも優れた性能でないとしても、少なくとも同等な性能を発揮する。典型的な材料の摩擦係数が約０．３５〜０．４であるのに対して、本発明による材料の摩擦係数は、実際に、平均して０．４２〜０．４５である。
【０３１０】
耐摩耗性に関して、同様な考察が妥当する。典型的な材料の平均的摩耗値が約０．０１５〜０．０２０（ｍｍ／制動付加）であるのに対し、本発明による材料の平均的摩耗値は約０．００５（ｍｍ／制動付加）である。
【０３１１】
制動試験は、本発明の様々な実施形態に係るブレーキパッドがブレーキシステムのアクチュエータと制動力のトランスミッションとによって齎される機械的応力に対する適切な耐性を有するものであることを更に実証した。
【０３１２】
本発明による方法は、セラミック・マトリックス材料の摩擦部品と金属支持プレートとの最終的な特定の組立工程を省くことによって、ブレーキパッドと金属支持プレートの製造を簡略化させることをも可能にさせる。
【０３１３】
こうして、本発明が所期の目的を達成するものであることが分かる。
【０３１４】
言うまでもなく、本発明を実施するに当たって、本発明の要旨を逸脱しない範囲内において、上述した内容と相違した様々な形態及び構成を採用することができる。
【０３１５】
更に、上述した実施形態の全ての構成要素を技術的に均等な他の構成要素と置換し、上記実施形態で採用した寸法，形状及び材料を必要に応じて変更することもできる。
以下に、出願当初の特許請求の範囲の記載事項をそのまま付記しておく。
［１］
ブレーキシステム用の、特にディスクブレーキ用のブレーキパッドであって、
摩擦学的に活性な摩擦部（１０）と、
ブレーキシステムの作動手段と協働するようになっている機械的支持部（２０）を有し、
少なくとも前記摩擦部（１０）がセラミック・マトリックス材料から作られ、
前記セラミック・マトリックス材料が、
少なくとも一つのケイ素タイプのセラミック前駆体と研磨剤として好適な硬い材料の粒子と潤滑剤として好適な物質の粒体と金属材料の粒体との混合物を調製する工程と、
前記混合物をホットプレスしてプリフォームされたボディを確保する工程と、
プリセラミック・バインダーのセラミック化を達成して前記セラミック・マトリックス材料を得るために、前記プリフォームされたボディを８００℃より低い温度で熱分解処理する工程を含む方法によって作られ、
前記混合物が前記ホットプレス処理中に前記セラミック前駆体の網状化を促進させるのに好適な触媒を含んでいる、ブレーキパッド。
［２］
前記熱分解工程が、４００℃〜６００℃の最大温度で実施される、請求項１に記載のブレーキパッド。
［３］
前記ホットプレス処理が、１２０℃〜１５０℃の温度で実施される、請求項１又は２に記載のブレーキパッド。
［４］
前記ホットプレス処理が、２５０〜５００Ｋｇ／ｃｍ２の圧力で実施される、請求項１〜３の何れかに記載のブレーキパッド。
［５］
前記機械的支持部（２０）が、前記セラミック・マトリックス材料から作られている、請求項１〜４の何れかに記載のブレーキパッド。
［６］
前記機械的支持部（２０）が、前記摩擦部（１０）と一体のものとして作られている、請求項５に記載のブレーキパッド。
［７］
前記機械的支持部（２０）に組み込まれ、又は、前記機械的支持部（２０）の外側面上に配置される、軽量化穴を備えた補強構成要素を有している、請求項５又は６に記載のブレーキパッド。
［８］
前記補強構成要素が、前記ホットプレス処理中のコプレスのために、前記機械的支持部（２０）と結合される、請求項７に記載のブレーキパッド。
［９］
前記機械的支持部（２０）が、一つ又はそれ以上の数の軽量化穴（２５，２６）を備えて前記摩擦部（１０）と接合された支持プレート（２１）から構成されている、請求項１〜４の何れかに記載のブレーキパッド。
［１０］
前記一つ又はそれ以上の数の軽量化穴（２５，２６）が、前記摩擦部（１０）と接合されるようになっている前記支持プレート（２１）の部分に形成されている、請求項９に記載のブレーキパッド。
［１１］
前記支持プレート（２１）が、内側に空間（２６）を区画している周囲フレーム（２２）を含んでいる、請求項９又は１０に記載のブレーキパッド。
［１２］
前記支持プレート（２１）が、前記周囲フレーム（２２）の前記空間（２６）を閉塞するのに好適なプレート状構成要素含み、前記軽量化穴（２５）が前記空間に連通して形成されている、請求項１１に記載のブレーキパッド。
［１３］
前記支持プレート（２１）が、前記ブレーキシステムの前記作動手段が作用するポイントに対応して設けられた補剛要素（２４）を備えている、請求項９〜１２の何れかに記載のブレーキパッド。
［１４］
前記支持プレート（２０）が、スチールの如き金属から作られている、請求項９〜１３の何れかに記載のブレーキパッド。
［１５］
前記支持プレート（２０）が、低い熱伝導性酸化物に基づいた複合体の如き非金属材料から作られている、請求項９〜１３の何れかに記載のブレーキパッド。
［１６］
前記機械的支持部（２０）が、非金属材料から作られて前記摩擦部（１０）と接合される支持プレート（２１）を含んでいる、請求項１〜４の何れかに記載のブレーキパッド。
［１７］
前記摩擦部（１０）が、前記ホットプレス処理中にコプレッシングによって前記摩擦部（１０）と接合される、請求項９〜１６の何れかに記載のブレーキパッド。
［１８］
前記支持プレート（２１）が、前記熱分解処理の後に、セラミック・マトリックス材料で作られた前記摩擦部（１０）と接合される、請求項９〜１６の何れかに記載のブレーキパッド。
［１９］
前記混合物が、重量％で、５〜１０％のセラミック前駆体と触媒と、２０〜３０％の研磨剤と、６０％未満の金属材料と、５０％未満の潤滑剤を含んでいる、請求項１〜１８の何れかに記載のブレーキパッド。
［２０］
前記少なくとも一つのセラミック前駆体が、ポリシロキサン及びセスキシロキサンから選択されている、請求項１〜１９の何れかに記載のブレーキパッド。
［２１］
前記触媒が、亜鉛，銅，アルミニウム，鉄，ジルコニウム，バナジウム，クロム，マンガン，コバルト，ニッケル及びチタンを含む群から選択される金属を有する有機配位化合物から選択され、該有機配位化合物が、アセトナート，ベータ−ジケトナート及びカルボキシラートから選択されている、請求項１〜２０の何れかに記載のブレーキパッド。
［２２］
前記研磨剤の粒子が、炭化ケイ素，炭化ホウ素，ケイ素，ジルコン，酸化ジルコニウム，ペリクレース，コランダム又はスピネルの粉末である、請求項１〜２１に記載のブレーキパッド。
［２３］
前記研磨剤の粒子が、二つの異なった粒径の粉末として存在し、該二つの粉末の平均直径の比率が、９〜１１である、請求項１〜２２に記載のブレーキパッド。
［２４］
前記二つの異なった粒径の研磨剤粒子が、１μｍ〜６００μｍの平均直径を有している、請求項２３に記載のブレーキパッド。
［２５］
大きい粒径の研磨剤粒子と小さい粒径の研磨剤粒子との重量比が、０．８〜１．８である、請求項２３又は２４に記載のブレーキパッド。
［２６］
前記金属粒子が、鉄及び／又は鉄合金、銅の粒子、真鍮の粒子及び／又はケイ素の粒子を含んでいる、請求項１〜２５の何れかに記載のブレーキパッド。
［２７］
銅と真鍮の粒子が、単独で、又は混合されて、前記混合物の重量の２０％より少ないパーセンテージで存在する、請求項１〜２６の何れかに記載のブレーキパッド。
［２８］
前記金属粒子が、粉末形態又は繊維形態で存在する、請求項１〜２７の何れかに記載のブレーキパッド。
［２９］
粉末形態の前記金属粒子が、３００μｍ未満の平均直径を有している、請求項１〜２８の何れかに記載のブレーキパッド。
［３０］
繊維形態の前記金属粒子が１００μｍ未満の平均直径と、１ｍｍ未満の平均長さを有している、請求項１〜２９の何れかに記載のブレーキパッド。
［３１］
前記潤滑剤粒子が、粉末状のグラファイト、コーク粉末、硫化スズの粉末及び／又はスズ粉末を含んでいる、請求項１〜３０の何れかに記載のブレーキパッド。
［３２］
グラファイト粉末が、前記混合物の９重量％〜１３重量％の間のパーセンテージで存在している、請求項１〜３１の何れかに記載のブレーキパッド。
［３３］
コーク粉末が、前記混合物の３５重量％より少ないパーセンテージで存在している、請求項１〜３２の何れかに記載のブレーキパッド。
［３４］
前記グラファイト粉末及び／又は前記コーク粉末が、２００μｍ〜８００μｍの平均直径を有している、請求項１〜３３の何れかに記載のブレーキパッド。
［３５］
硫化スズ粉末が、前記混合物の１０重量％より少ないパーセンテージで存在している、請求項１〜３４の何れかに記載のブレーキパッド。
［３６］
スズ粉末が、５％未満のパーセンテージで存在している、請求項１〜３５の何れかに記載のブレーキパッド。
［３７］
硫化スズ粉末及び／又はスズ粉末が、１００μｍ未満の平均直径を有している、請求項１〜３６の何れかに記載のブレーキパッド。
【図１】
0006046206.tif 000002
【図１ａ】
0006046206.tif 000003
【図１ｂ】
0006046206.tif 000004
【図１ｃ】
0006046206.tif 000005
【図２】
0006046206.tif 000006
【図３】
0006046206.tif 000007
【図４】
0006046206.tif 000008
【図５】
0006046206.tif 000009
【図６】
0006046206.tif 000010
【図７】
0006046206.tif 000011
【図８】
0006046206.tif 000012
【図９】
0006046206.tif 000013
【図１０】
0006046206.tif 000014
【図１１】
0006046206.tif 000015
【図１２】
0006046206.tif 000016
【図１３】
0006046206.tif 000017
【図１４】
0006046206.tif 000018
【図１５】
0006046206.tif 000019
【図１６】
0006046206.tif 000020